(57)【特許請求の範囲】
【請求項１】
ＣｕＫα特性Ｘ線回折におけるブラッグ角（２θ±０．２°）が４．８°、７．２°及び９．７°に特徴的Ｘ線回折ピークを有する、下記式（１）で表されるアゾ顔料、又はその互変異性体を含む顔料分散物であり、顔料分散物中の顔料粒子の体積平均粒子径が０．０１μｍ〜０．２μｍである顔料分散物。
式（１）
【化１】
0005712166.tif 000021
【請求項２】
前記アゾ顔料が、ＣｕＫα特性Ｘ線回折におけるブラッグ角（２θ±０．２°）の４．８°、７．２°、９．７°、１７．４°及び２０．１°に特徴的Ｘ線回折ピークを有するアゾ顔料、又はその互変異性体である、請求項１記載の顔料分散物。
【請求項３】
さらに、非結晶の前記式（１）で表されるアゾ顔料又は下記（Ａ）〜（Ｃ）、（Ｅ）〜（Ｇ）のいずれかにＣｕＫα特性Ｘ線回折におけるブラッグ角（２θ±０．２°）の特徴的Ｘ線回折ピークを有する、前記式（１）で表されるアゾ顔料、又はその互変異性体を含む、請求項１又は２記載の顔料分散物。
（Ａ）６．５°、７．１°及び２１．８°
（Ｂ）６．３°、６．４°及び２２．３°
（Ｃ）５．９°及び７．０°
（Ｅ）４．９°、８．９°及び１３．１°
（Ｆ）６．６°、９．２°、１０．３°、２１．４°及び２５．６°
（Ｇ）４．８°、９．２°及び１３．０°
【請求項４】
分散させる前記式（１）で表されるアゾ顔料が、下記（Ａ）又は（Ｅ）のいずれかにＣｕＫα特性Ｘ線回折におけるブラッグ角（２θ±０．２°）の特徴的Ｘ線回折ピークを有する、請求項３に記載の顔料分散物。
（Ａ）６．５°、７．１°及び２１．８°
（Ｅ）４．９°、８．９°及び１３．１°
【請求項５】
非結晶の下記式（１）で表されるアゾ顔料又は下記（Ａ）〜（Ｇ）のいずれかにＣｕＫα特性Ｘ線回折におけるブラッグ角（２θ±０．２°）の特徴的Ｘ線回折ピークを有する、下記式（１）で表されるアゾ顔料の分散工程を含む、ＣｕＫα特性Ｘ線回折におけるブラッグ角（２θ±０．２°）が４．８°、７．２°及び９．７°に特徴的Ｘ線回折ピークを有する、下記式（１）で表されるアゾ顔料、又はその互変異性体を含む顔料分散物の製造方法。
（Ａ）６．５°、７．１°及び２１．８°
（Ｂ）６．３°、６．４°及び２２．３°
（Ｃ）５．９°及び７．０°
（Ｄ）４．８°、７．２°及び９．７°
（Ｅ）４．９°、８．９°及び１３．１°
（Ｆ）６．６°、９．２°、１０．３°、２１．４°及び２５．６°
（Ｇ）４．８°、９．２°及び１３．０°
式（１）
【化２】
0005712166.tif 000022
【請求項６】
さらに、非結晶の前記式（１）で表されるアゾ顔料又は前記（Ａ）〜（Ｇ）のいずれかにＣｕＫα特性Ｘ線回折におけるブラッグ角（２θ±０．２°）の特徴的Ｘ線回折ピークを有する、前記式（１）で表されるアゾ顔料の溶媒加熱処理工程を含む、請求項５に記載の顔料分散物の製造方法。
【請求項７】
さらに、非結晶の前記式（１）で表されるアゾ顔料又は前記（Ａ）〜（Ｇ）のいずれかにＣｕＫα特性Ｘ線回折におけるブラッグ角（２θ±０．２°）の特徴的Ｘ線回折ピークを有する、前記式（１）で表されるアゾ顔料の磨砕処理工程を含む、請求項５又は６に記載の顔料分散物の製造方法。
【請求項８】
前記磨砕処理工程が、ソルベントソルトミリングである請求項７に記載の顔料分散物の製造方法。
【請求項９】
請求項１〜４のいずれか一項に記載の顔料分散物を含有することを特徴とする着色組成物。
【請求項１０】
請求項１〜４のいずれか一項に記載の顔料分散物又は請求項９に記載の着色組成物を含有することを特徴とするインクジェット記録用インク。 
【発明の詳細な説明】
【技術分野】
【０００１】
本発明は、アゾ顔料を含む分散物、着色組成物及びインクジェット記録用インク並びに分散物の製造方法に関する。
【背景技術】
【０００２】
近年、画像記録材料としては、特にカラー画像を形成するための材料が主流であり、具体的には、インクジェット方式の記録材料、感熱転写方式の記録材料、電子写真方式の記録材料、転写式ハロゲン化銀感光材料、印刷インキ、記録ペン等が盛んに利用されている。また、撮影機器ではＣＣＤなどの撮像素子において、ディスプレーではＬＣＤやＰＤＰにおいてカラー画像を記録・再現するためにカラーフィルターが使用されている。これらのカラー画像記録材料やカラーフィルターでは、フルカラー画像を表示あるいは記録する為に、いわゆる加法混色法や減法混色法の３原色の色素（染料や顔料）が使用されているが、好ましい色再現域を実現できる吸収特性を有し、かつさまざまな使用条件、環境条件に耐えうる堅牢な色素がないのが実情であり、改善が強く望まれている。
【０００３】
上記の各用途で使用する染料や顔料には、共通して次のような性質を具備している必要がある。即ち、色再現性上好ましい吸収特性を有すること、使用される環境条件下における堅牢性、例えば耐光性、耐熱性、オゾンなどの酸化性ガスに対する耐性が良好であること、等が挙げられる。加えて、色素が顔料の場合には更に、水や有機溶剤に実質的に不溶であり耐薬品堅牢性が良好であること、及び、粒子として使用しても分子分散状態における好ましい吸収特性を損なわないこと、等の性質をも具備している必要がある。上記要求特性は分子間相互作用の強弱でコントロールすることができるが、両者はトレードオフの関係となるため両立させるのが困難である。
また、顔料を使用するにあたっては、他にも、所望の透明性を発現させるために必要な粒子径及び粒子形を有すること、使用される環境条件下における堅牢性、例えば耐光性、耐熱性、オゾンなどの酸化性ガスに対する耐性、耐水性、その他有機溶剤や亜硫酸ガスなどへの耐薬品堅牢性が良好であること、使用される媒体中において微小粒子まで分散し、かつ、その分散状態が安定であること、等の性質も必要となる。
【０００４】
すなわち、顔料に対する要求性能は色素分子としての性能を要求される染料に比べて、多岐にわたり、色素分子としての性能だけでなく、色素分子の集合体としての固体（微粒子分散物）としての上記要求性能を全て満足する必要がある。結果として、顔料として使用できる化合物群は染料に比べて極めて限定されたものとなっており、高性能な染料を顔料に誘導したとしても微粒子分散物としての要求性能を満足できるものは数少なく、容易に開発できるものではない。これは、カラーインデックスに登録されている顔料の数が染料の数の１／１０にも満たないことからも確認される。
【０００５】
顔料の中では、特にアゾ顔料が、明度が高く、耐光性、耐熱性にも優れているため、印刷インキ、インクジェット用インク、電子写真材料、カラーフィルター用顔料として広く使用されている。そして用途の拡大に伴い、顔料も印刷インキ、グラビアインキ、着色剤で通常使用されているレベルの安定性より、使用媒体にかかわらず経時における更に優れた安定性が求められるようになっている。例えば、特許文献１には、色相等の色彩的特性に優れ、耐光性に優れたピラゾール環を有する特定構造のアゾ顔料が開示されている。
同時に、カラーフィルターやインクジェット用インク等の用途において、鮮明性や透明性などをより向上させることが求められている。鮮明性や透明性を向上させるためには顔料を微細に分散させることが効果的であり、微細分散物を形成し得る効率的なアゾ顔料微粒子の製造方法についても求められるようになっている。特許文献２には、高効率かつ低コストで製造することのできるピラゾール環を有する特定構造のアゾ顔料の製造方法が開示されている。
【０００６】
一方、有機顔料の代表的なものの多くは多形性であり、同一の化学組成を有するにもかかわらず、このような顔料は２つ以上の結晶形態をとることが知られている。
有機顔料には、例えばアゾ顔料のように、合成時に適切な反応条件を選択することにより、微細で整粒された粒子を得ることができるものもあり、銅フタロシアニングリーン顔料のように、合成時に生成する極めて微細で凝集した粒子を、後工程で粒子成長、整粒させることにより顔料化するもの、銅フタロシアニンブルー顔料のように、合成時に生成する粗大で不揃いな粒子を後工程で微細化し、整粒させることにより顔料化を行うものもある。例えば、ジケトピロロピロール顔料は、一般的には、琥珀酸ジエステルと芳香族ニトリルとを有機溶媒中で反応させて合成される（例えば、特許文献３参照）。そして、粗製ジケトピロロピロール顔料は、水又は有機溶剤中で熱処理し、次に湿式摩砕のごとき粉末化を行うことにより、使用に適する形態にされる（例えば、特許文献４参照）。Ｃ．Ｉ．ピグメントレッド２５４には、α型とβ型の結晶形態が知られている（例えば、特許文献５参照）。また、アゾ顔料であるＣ．Ｉ．ピグメントイエロー１８１は、数種の結晶形態が知られている（例えば、特許文献６参照）。
【先行技術文献】
【特許文献】
【０００７】
【特許文献１】特開２０１０−３１２２４号公報
【特許文献２】特開２０１１−７４３７５号公報
【特許文献３】特開昭５８−２１００８４号公報
【特許文献４】特開平５−２２２３１４号公報
【特許文献５】特開平８−４８９０８号公報
【特許文献６】米国特許出願公開第２００８／００５８５３１号明細書
【発明の概要】
【発明が解決しようとする課題】
【０００８】
特許文献５、６に記載されているアゾ顔料は上記のような結晶形態に関する知見の記述はない。また、保存安定性に優れる顔料分散物は長期にわたってｐHや粘度の変化が少なく、長期間保存した後でも、液物性が変化したことによる吐出不良が起きにくいという利点がある。しかしながら、顔料分散物の保存安定性には更なる検討の余地があった。
本発明は色相等の色彩的特性のみならず、特に顔料分散物の保存安定性に優れた、特定の結晶形のアゾ顔料を提供することを目的とするものである。
そして本発明は、特定の結晶形のアゾ顔料を含むアゾ顔料分散物を再現性よく高効率に製造することのできる新規な製造方法を提供することを目的とするものである。
更に、該アゾ顔料の分散物を含む着色組成物及びインクジェット記録用インクを提供することを目的とするものである。
【０００９】
本発明者等は上記した実情に鑑みて鋭意検討した結果、ＣｕＫα特性Ｘ線回折におけるブラッグ角（２θ±０．２°）が４．８°、７．２°及び９．７°に特徴的Ｘ線回折ピークを有する、下記式（１）で表されるアゾ顔料、又はその互変異性体を含む分散物が、色相等の色彩的特性、耐光性のみならず、特に顔料分散物の保存安定性に優れていることを見出した。
また、特定の結晶形に制御しながら再現性よく高効率に該分散物を製造することのできる製造方法を見出し、本発明を完成するに至った。
【００１０】
【化１】
0005712166.tif 000002
【課題を解決するための手段】
【００１１】
即ち、本発明は以下のとおりである。
＜１＞
ＣｕＫα特性Ｘ線回折におけるブラッグ角（２θ±０．２°）が４．８°、７．２°及び９．７°に特徴的Ｘ線回折ピークを有する、下記式（１）で表されるアゾ顔料、又はその互変異性体を含む顔料分散物であり、顔料分散物中の顔料粒子の体積平均粒子径が０．０１μｍ〜０．２μｍである顔料分散物。
式（１）
【化１】
0005712166.tif 000003
＜２＞
前記アゾ顔料が、ＣｕＫα特性Ｘ線回折におけるブラッグ角（２θ±０．２°）の４．８°、７．２°、９．７°、１７．４°及び２０．１°に特徴的Ｘ線回折ピークを有するアゾ顔料、又はその互変異性体である、＜１＞記載の顔料分散物。
＜３＞
さらに、非結晶の前記式（１）で表されるアゾ顔料又は下記（Ａ）〜（Ｃ）、（Ｅ）〜（Ｇ）のいずれかにＣｕＫα特性Ｘ線回折におけるブラッグ角（２θ±０．２°）の特徴的Ｘ線回折ピークを有する、前記式（１）で表されるアゾ顔料、又はその互変異性体を含む、＜１＞又は＜２＞記載の顔料分散物。
（Ａ）６．５°、７．１°及び２１．８°
（Ｂ）６．３°、６．４°及び２２．３°
（Ｃ）５．９°及び７．０°
（Ｅ）４．９°、８．９°及び１３．１°
（Ｆ）６．６°、９．２°、１０．３°、２１．４°及び２５．６°
（Ｇ）４．８°、９．２°及び１３．０°
＜４＞
分散させる前記式（１）で表されるアゾ顔料が、下記（Ａ）又は（Ｅ）のいずれかにＣｕＫα特性Ｘ線回折におけるブラッグ角（２θ±０．２°）の特徴的Ｘ線回折ピークを有する、＜３＞に記載の顔料分散物。
（Ａ）６．５°、７．１°及び２１．８°
（Ｅ）４．９°、８．９°及び１３．１°
＜５＞
非結晶の下記式（１）で表されるアゾ顔料又は下記（Ａ）〜（Ｇ）のいずれかにＣｕＫα特性Ｘ線回折におけるブラッグ角（２θ±０．２°）の特徴的Ｘ線回折ピークを有する、下記式（１）で表されるアゾ顔料の分散工程を含む、ＣｕＫα特性Ｘ線回折におけるブラッグ角（２θ±０．２°）が４．８°、７．２°及び９．７°に特徴的Ｘ線回折ピークを有する、下記式（１）で表されるアゾ顔料、又はその互変異性体を含む顔料分散物の製造方法。
（Ａ）６．５°、７．１°及び２１．８°
（Ｂ）６．３°、６．４°及び２２．３°
（Ｃ）５．９°及び７．０°
（Ｄ）４．８°、７．２°及び９．７°
（Ｅ）４．９°、８．９°及び１３．１°
（Ｆ）６．６°、９．２°、１０．３°、２１．４°及び２５．６°
（Ｇ）４．８°、９．２°及び１３．０°
式（１）
【化２】
0005712166.tif 000004
＜６＞
さらに、非結晶の前記式（１）で表されるアゾ顔料又は前記（Ａ）〜（Ｇ）のいずれかにＣｕＫα特性Ｘ線回折におけるブラッグ角（２θ±０．２°）の特徴的Ｘ線回折ピークを有する、前記式（１）で表されるアゾ顔料の溶媒加熱処理工程を含む、＜５＞に記載の顔料分散物の製造方法。
＜７＞
さらに、非結晶の前記式（１）で表されるアゾ顔料又は前記（Ａ）〜（Ｇ）のいずれかにＣｕＫα特性Ｘ線回折におけるブラッグ角（２θ±０．２°）の特徴的Ｘ線回折ピークを有する、前記式（１）で表されるアゾ顔料の磨砕処理工程を含む、＜５＞又は＜６＞に記載の顔料分散物の製造方法。
＜８＞
前記磨砕処理工程が、ソルベントソルトミリングである＜７＞に記載の顔料分散物の製造方法。
＜９＞
＜１＞〜＜４＞のいずれか一項に記載の顔料分散物を含有することを特徴とする着色組成物。
＜１０＞
＜１＞〜＜４＞のいずれか一項に記載の顔料分散物又は＜９＞に記載の着色組成物を含有することを特徴とするインクジェット記録用インク。
本発明は上記の＜１＞〜＜１０＞に関するものであるが、その他の事項についても参考のために記載した。
〔１〕
ＣｕＫα特性Ｘ線回折におけるブラッグ角（２θ±０．２°）が４．８°、７．２°及び９．７°に特徴的Ｘ線回折ピークを有する、下記式（１）で表されるアゾ顔料、又はその互変異性体を含む顔料分散物。
式（１）
【化２】
0005712166.tif 000005
〔２〕
前記アゾ顔料が、ＣｕＫα特性Ｘ線回折におけるブラッグ角（２θ±０．２°）の４．８°、７．２°、９．７°、１７．４°及び２０．１°に特徴的Ｘ線回折ピークを有するアゾ顔料、又はその互変異性体である、〔１〕記載の顔料分散物。
〔３〕
さらに、非結晶の前記式（１）で表されるアゾ顔料又は下記（Ａ）〜（Ｃ）、（Ｅ）〜（Ｇ）のいずれかにＣｕＫα特性Ｘ線回折におけるブラッグ角（２θ±０．２°）の特徴的Ｘ線回折ピークを有する、前記式（１）で表されるアゾ顔料、又はその互変異性体を含む、〔１〕又は〔２〕記載の顔料分散物。
（Ａ）６．５°、７．１°及び２１．８°
（Ｂ）６．３°、６．４°及び２２．３°
（Ｃ）５．９°及び７．０°
（Ｅ）４．９°、８．９°及び１３．１°
（Ｆ）６．６°、９．２°、１０．３°、２１．４°及び２５．６°
（Ｇ）４．８°、９．２°及び１３．０°
〔４〕
分散させる前記式（１）で表されるアゾ顔料が、下記（Ａ）若しくは（Ｅ）のいずれかにＣｕＫα特性Ｘ線回折におけるブラッグ角（２θ±０．２°）の特徴的Ｘ線回折ピークを有する、〔１〕〜〔３〕のいずれか一項に記載の顔料分散物。
（Ａ）６．５°、７．１°及び２１．８°
（Ｅ）４．９°、８．９°及び１３．１°
〔５〕
顔料分散物中の顔料粒子の体積平均粒子径が０．０１μｍ〜０．２μｍであることを特徴とする〔１〕〜〔４〕のいずれか一項に記載の顔料分散物。
〔６〕
非結晶の下記式（１）で表されるアゾ顔料又は下記（Ａ）〜（Ｇ）のいずれかにＣｕＫα特性Ｘ線回折におけるブラッグ角（２θ±０．２°）の特徴的Ｘ線回折ピークを有する、下記式（１）で表されるアゾ顔料の分散工程を含む、ＣｕＫα特性Ｘ線回折におけるブラッグ角（２θ±０．２°）が４．８°、７．２°及び９．７°に特徴的Ｘ線回折ピークを有する、下記式（１）で表されるアゾ顔料、又はその互変異性体を含む顔料分散物の製造方法。
（Ａ）６．５°、７．１°及び２１．８°
（Ｂ）６．３°、６．４°及び２２．３°
（Ｃ）５．９°及び７．０°
（Ｄ）４．８°、７．２°及び９．７°
（Ｅ）４．９°、８．９°及び１３．１°
（Ｆ）６．６°、９．２°、１０．３°、２１．４°及び２５．６°
（Ｇ）４．８°、９．２°及び１３．０°
式（１）
【化３】
0005712166.tif 000006
〔７〕
さらに、非結晶の前記式（１）で表されるアゾ顔料又は前記（Ａ）〜（Ｇ）のいずれかにＣｕＫα特性Ｘ線回折におけるブラッグ角（２θ±０．２°）の特徴的Ｘ線回折ピークを有する、前記式（１）で表されるアゾ顔料の溶媒加熱処理工程を含む、〔６〕に記載の顔料分散物の製造方法。
〔８〕
さらに、非結晶の前記式（１）で表されるアゾ顔料又は前記（Ａ）〜（Ｇ）のいずれかにＣｕＫα特性Ｘ線回折におけるブラッグ角（２θ±０．２°）の特徴的Ｘ線回折ピーク
を有する、前記式（１）で表されるアゾ顔料の磨砕処理工程を含む、〔６〕及び〔７〕に記載の顔料分散物の製造方法。
〔９〕
前記磨砕処理工程が、ソルベントソルトミリングである〔８〕に記載の顔料分散物の製造方法。
〔１０〕
〔１〕〜〔５〕のいずれか一項に記載の顔料分散物を含有することを特徴とする着色組成物。
〔１１〕
〔１〕〜〔５〕のいずれか一項に記載の顔料分散物又は〔１０〕に記載の着色組成物を含有することを特徴とするインクジェット記録用インク。
【発明の効果】
【００１２】
本発明によれば、色相等の色彩的特性、耐光性のみならず、特に顔料分散物の保存安定性に優れた、特定の置換基を有するピラゾール環をアゾ基及びトリアジン環を介して連結した新規な結晶形であるアゾ顔料の分散物、及び着色組成物が提供される。また、該着色組成物により、顔料分散物の保存安定性優れたインクジェット記録用インクが提供される。
更に、特定の結晶形に制御しながら再現性よく高効率にアゾ顔料を製造することのできる該アゾ顔料の分散物の製造方法が提供される。
【図面の簡単な説明】
【００１３】
【図１】合成例１に従って合成されたζ型結晶形態のアゾ顔料（１）−１のＸ線回折の図である。
【図２】合成例１に従って合成されたε型結晶形態のアゾ顔料（１）−１のＸ線回折の図である。
【図３】合成例２に従って合成されたγ型結晶形態のアゾ顔料（１）−２のＸ線回折の図である。
【図４】合成例２に従って合成されたη型結晶形態のアゾ顔料（１）−２のＸ線回折の図である。
【図５】合成例２に従って合成されたε型結晶形態のアゾ顔料（１）−２のＸ線回折の図である。
【図６】合成例３に従って合成されたε型結晶形態のアゾ顔料（１）−３のＸ線回折の図である。
【図７】合成例４に従って合成されたζ型結晶形態のアゾ顔料（１）−１のＸ線回折の図である。
【図８】合成例４に従って合成されたα型結晶形態のアゾ顔料（１）−１のＸ線回折の図である。
【図９】合成例５に従って合成されたβ型結晶形態のアゾ顔料（１）−２のＸ線回折の図である。
【図１０】合成例５に従って合成されたα型結晶形態のアゾ顔料（１）−２のＸ線回折の図である。
【図１１】合成例６に従って合成されたβ型結晶形態のアゾ顔料（１）−３のＸ線回折の図である。
【図１２】合成例６に従って合成されたα型結晶形態のアゾ顔料（１）−３のＸ線回折の図である。
【図１３】合成例８に従って合成されたδ型結晶形態のアゾ顔料（１）−２のＸ線回折の図である。
【図１４】合成例９に従って合成されたδ型結晶形態のアゾ顔料（１）−４のＸ線回折の図である。
【図１５】合成例１０に従って合成された中間生成物であるアゾ顔料（１）−５のＸ線回折の図である。
【図１６】合成例１０に従って合成されたδ型結晶形態のアゾ顔料（１）−７のＸ線回折の図である。
【図１７】合成例１１に従って合成されたδ型結晶形態のアゾ顔料（１）−９のＸ線回折の図である。
【図１８】合成例１２に従って合成されたδ型結晶形態のアゾ顔料（１）−１１のＸ線回折の図である。
【図１９】合成例１３に従って合成されたδ型結晶形態のアゾ顔料（１）−１３のＸ線回折の図である。
【図２０】合成例１４に従って合成されたδ型結晶形態のアゾ顔料（１）−１４のＸ線回折の図である。
【図２１】合成例１５に従って合成されたδ型結晶形態のアゾ顔料（１）−１５のＸ線回折の図である。
【図２２】合成例１６に従って合成されたδ型結晶形態のアゾ顔料（１）−１６のＸ線回折の図である。
【図２３】合成例１７に従って合成されたδ型結晶形態のアゾ顔料（１）−１７のＸ線回折の図である。
【図２４】合成例１８に従って合成されたδ型結晶形態のアゾ顔料（１）−１８のＸ線回折の図である。
【図２５】合成例１９に従って合成されたδ型結晶形態のアゾ顔料（１）−２０のＸ線回折の図である。
【図２６】合成例２０に従って合成されたδ型結晶形態のアゾ顔料（１）−２１のＸ線回折の図である。
【図２７】合成例２１に従って合成されたδ型結晶形態のアゾ顔料（１）−２２のＸ線回折の図である。
【図２８】合成例２２に従って合成されたδ型結晶形態のアゾ顔料（１）−２３のＸ線回折の図である。
【図２９】合成例２３に従って合成されたδ型結晶形態のアゾ顔料（１）−２４のＸ線回折の図である。
【図３０】合成例２４に従って合成されたδ型結晶形態のアゾ顔料（１）−２５のＸ線回折の図である。
【図３１】合成例２５に従って合成されたδ型結晶形態のアゾ顔料（１）のＸ線回折の図である。
【図３２】合成例２５に従って合成されたδ型結晶形態のアゾ顔料（１）−２６のＸ線回折の図である。
【図３３】合成例２６に従って合成されたδ型結晶形態のアゾ顔料（１）−２７のＸ線回折の図である。
【図３４】実施例９で得られた顔料分散物９を乾燥して得られた結晶のＸ線回折の図である。
【図３５】実施例１０で得られた顔料分散物１０を乾燥して得られた結晶のＸ線回折の図である。
【図３６】実施例１１で得られた顔料分散物１１を乾燥して得られた結晶のＸ線回折の図である。
【図３７】実施例１２で得られた顔料分散物１２を乾燥して得られた結晶のＸ線回折の図である。
【図３８】実施例１３で得られた顔料分散物１３を乾燥して得られた結晶のＸ線回折の図である。
【図３９】実施例１４で得られた顔料分散物１４を乾燥して得られた結晶のＸ線回折の図である。
【発明を実施するための形態】
【００１４】
以下、本発明について詳細に説明する。
本発明に用いられるアゾ顔料、又はその互変異性体は、それらの水和物、あるいは溶媒和物、あるいは塩であっても良い。
【００１５】
本明細書においては以下、ＣｕＫα特性Ｘ線回折におけるブラッグ角（２θ±０．２°）が４．８°、７．２°及び９．７°に特徴的Ｘ線回折ピークを有する式（１）で表されるアゾ顔料をδ型結晶形態アゾ顔料と称する。
【００１６】
本明細書においては以下、ＣｕＫα特性Ｘ線回折におけるブラッグ角（２θ±０．２°）が６．５°、７．１°及び２１．８°に特徴的Ｘ線回折ピークを有する式（１）で表されるアゾ顔料をα型結晶形態アゾ顔料と称する。
ＣｕＫα特性Ｘ線回折におけるブラッグ角（２θ±０．２°）が６．３°、６．４°及び２２．３°に特徴的Ｘ線回折ピークを有する式（１）で表されるアゾ顔料をβ型結晶形態アゾ顔料と称する。
ＣｕＫα特性Ｘ線回折におけるブラッグ角（２θ±０．２°）が５．９°及び７．０°に特徴的Ｘ線回折ピークを有する式（１）で表されるアゾ顔料をγ型結晶形態アゾ顔料と称する。
ＣｕＫα特性Ｘ線回折におけるブラッグ角（２θ±０．２°）が４．９°、８．９°及び１３．１°に特徴的Ｘ線回折ピークを有する式（１）で表されるアゾ顔料をε型結晶形態アゾ顔料と称する。
ＣｕＫα特性Ｘ線回折におけるブラッグ角（２θ±０．２°）が６．６°、９．２°、１０．３°、２１．４°及び２５．６°に特徴的Ｘ線回折ピークを有する式（１）で表されるアゾ顔料をζ型結晶形態アゾ顔料と称する。
ＣｕＫα特性Ｘ線回折におけるブラッグ角（２θ±０．２°）が４．８°、９．２°及び１３．０°に特徴的Ｘ線回折ピークを有する式（１）で表されるアゾ顔料をη型結晶形態アゾ顔料と称する。
【００１７】
【表１】
0005712166.tif 000007
【００１８】
本発明において、上記式（１）で表されるα型、β型、γ型、δ型、ε型、ζ型、及びη型結晶形態アゾ顔料のＸ線回折の測定は、日本工業規格ＪＩＳＫ０１３１（Ｘ線回析分析通則）に準じて、粉末Ｘ線回折測定装置ＲＩＮＴ２５００（株式会社リガク製）にて行うことができる。
【００１９】
〔顔料分散物〕
本発明の顔料分散物は、ＣｕＫα特性Ｘ線回折におけるブラッグ角（２θ±０．２°）が４．８°、７．２°及び９．７°に特徴的Ｘ線回折ピークを有する、下記式（１）で表されるアゾ顔料、又はその互変異性体を含む。
式（１）
【００２０】
【化４】
0005712166.tif 000008
【００２１】
顔料分散物中の粒子の体積平均粒子径は１０ｎｍ以上２００ｎｍ以下であることが好ましく、１５ｎｍ以上２００ｎｍ以下であることがより好ましく、２０ｎｍ以上１５０ｎｍ以下であることがさらに好ましく、２５ｎｍ以上１３０ｎｍ以下であることが最も好ましい。顔料分散物中の粒子の体積平均粒子径が１０ｎｍ以上である場合には、分散物の経時安定性が増し、凝集し難く好ましい。また、粒子の体積平均粒子径が２００ｎｍ以下である場合には、光学濃度が高くなり印画物の濃度が濃くなり、インクジェット等で印画する際に、ノズルの目詰まりが起こりにくくなるため好ましい。
【００２２】
なお、顔料粒子の体積平均粒子径とは、顔料そのものの粒子径、又は顔料に分散剤等の添加物が付着している場合には、添加物が付着した粒子径をいう。本発明において、顔料の体積平均粒子径の測定装置には、ナノトラックＵＰＡ粒度分析計（ＵＰＡ−ＥＸ１５０；日機装社製）を用いることができる。その測定は、顔料分散物３ｍｌを測定セルに入れ、所定の測定方法に従って行うことができる。尚、測定時に入力するパラメーターとしては、粘度にはインク粘度を、分散粒子の密度には顔料の密度を用いる。
【００２３】
本発明の顔料分散物の製造に用いることのできる式（１）で表されるアゾ顔料またはその互変異性体の結晶形に関して、特に制限はないが、前記式（１）で表されるアゾ顔料であれば何でも良いが、好ましくは非結晶の前記式（１）で表されるアゾ顔料又はα〜η型結晶形態アゾ顔料のいずれかを用いることができる。本発明のδ型結晶形態アゾ顔料を含む顔料分散物は、非結晶の前記式（１）で表されるアゾ顔料又はα〜η型結晶形態アゾ顔料のいずれかと水系又は非水系の媒体とを、分散装置を用いて分散することで得られる。
α型結晶形態アゾ顔料、ε型結晶形態アゾ顔料、又はδ型結晶形態アゾ顔料のいずれかと水系又は非水系の媒体とを、分散装置を用いて分散することが好ましく、δ型結晶形態アゾ顔料と水系又は非水系の媒体とを、分散装置を用いて分散することがより好ましい。
最も安定な結晶形なので、経時での結晶形の変化等が起こりにくく、長期間にわたっても結晶が変化することによる変色や褪色が起こりにくい。そのため屋外用途での耐候性に優れるという効果を奏する。
【００２４】
本発明の顔料分散物中を室温にて乾燥させ、得られたアゾ顔料のＸ線回折の測定を行うと、ＣｕＫα特性Ｘ線回折におけるブラッグ角（２θ±０．２°）が４．８°、７．２°及び９．７°に特徴的Ｘ線回折ピークを有する。
すなわち、分散前の式（１）で表されるアゾ顔料またはその互変異性体がδ型結晶形態アゾ顔料以外の結晶形態のアゾ顔料であっても、分散後はδ型結晶形態アゾ顔料が分散された分散物となることを意味する。これは、水系又は非水系の媒体に式（１）で表されるアゾ顔料またはその互変異性体を分散させると、その分散過程で結晶変換が起こるためであると考えられる。
【００２５】
本発明の顔料分散物における、δ型結晶形態アゾ顔料の含有量は、１〜５０質量％の範囲であることが好ましく、２〜３０質量％の範囲であることがより好ましい。含有量が１質量％以上であれば、インクとして顔料分散物を単独で用いるときに十分な画像濃度が得られる。含有量が５０質量％以下であれば、分散安定性が低下するのを抑制できる。
【００２６】
本発明の顔料分散物は、さらに、α型結晶形態アゾ顔料、β型結晶形態アゾ顔料、γ型結晶形態アゾ顔料、ε型結晶形態アゾ顔料、ζ型結晶形態アゾ顔料、η型結晶形態アゾ顔料、及びδ型結晶形態アゾ顔料より選択される少なくとも１種を含んでいてもよく、α型結晶形態アゾ顔料、及びε結晶形態アゾ顔料をより選択される少なくとも１種を含んでいることが好ましい。
【００２７】
本発明の顔料分散物に含まれる顔料の濃度は、１〜３５質量％の範囲であることが好ましく、２〜２５質量％の範囲であることがより好ましい。濃度が１質量％以上であれば、インクとして顔料分散物を単独で用いるときに十分な画像濃度が得られる。濃度が３５質量％以下であれば、分散安定性が低下するのを抑制できる。
【００２８】
１．顔料
【００２９】
【化５】
0005712166.tif 000009
【００３０】
単一の結晶形態である場合、分子間が密になり、分子間相互作用が強くなる。その結果、耐溶剤性、熱安定性、耐光性、耐ガス性、印画濃度が上がり、更には色再現域が広がる。そして、このような顔料を分散させた本発明の顔料分散物は、顔料分散物の保存安定性に優れた印画物を提供できる。中でも、顔料分散物の保存安定性に優れた結晶形態としては、分散前のアゾ顔料が式（１）で表されるアゾ顔料及びその互変異性体は、ＣｕＫα特性Ｘ線回折におけるブラッグ角（２θ±０．２°）が４．８°、７．２°及び９．７°に特徴的なＸ線回折ピークを有する結晶形態のアゾ顔料であることが好ましい。
４．８°、７．２°及び９．７°に特徴的なＸ線回折ピークを有する結晶形態は、更に、４．８°、７．２°、９．７°、１７．４°、及び２０．１°に顕著なＸ線回折線を有するＸ線回折パターンを示す結晶形態がより好ましい。その中でも、４．８°、７．２°、９．５°、９．７°、１０．７°、１７．４°、１９．０°、２０．１°、及び２６．８°に顕著なＸ線回折線を有するＸ線回折パターンを示す結晶形態が最も好ましい。
【００３１】
４．８°、７．２°及び９．７°に特徴的Ｘ線回折ピークを有する式（１）で表されるアゾ顔料を含む分散物が顔料分散物の保存安定性に優れる理由としては、最安定な結晶形であるため、分子間の相互作用が最も密であると考えている。そのため、光を吸収して励起した分子が基底状態に容易に戻ることができるためと考えている。
【００３２】
式（１）で表される顔料において、結晶中に水分子を含む水和物、あるいは、溶媒（例えば、メタノール，エタノール，２−プロパノール，ｔ−ブチルアルコール等のアルコール類や、アセトン、メチルエチルケトン等のケトン類や、アセトニトリル、ジメチルスルホキシド，ジメチルホルムアミド，ジメチルアセトアミド，Ｎ−メチルピロリドン、トルエン等の非プロトン性溶媒等が挙げられ、アセトンが好ましい。）を含む溶媒和物であっても良い。
【００３３】
また、式（２）で示される顔料に関しては、スキーム（１）のような互変異性体（例えば、アゾ−ヒドラゾンの互変異性体）やスキーム（２）で表されるような幾何異性体）も、本発明においては、これらの一般式に含まれるものとする。
【００３４】
【化６】
0005712166.tif 000010
【００３５】
１次粒子を透過型顕微鏡で観察した際の長軸方向の長さは０．０１μｍ以上５０μｍ以下であることが好ましい。該長さが０．０１μｍ以上である場合には、光やオゾンに対する堅牢性に優れ、凝集を抑制し分散性が向上する。一方、５０μｍ以下である場合には、分散して所望の体積平均粒子径にした際に過分散状態になりにくく、凝集を抑制しやすくなるために顔料分散物の保存安定性に優れる。
【００３６】
１次粒子の長軸方向の長さが、上記の範囲内ならば、光やオゾンに対して高い堅牢性を示し、その顔料分散物は保存安定性に優れ、好ましい。
【００３７】
そのため、下記式（１）で表されるδ型結晶形態アゾ顔料の１次粒子を、透過型顕微鏡で観察した際の長軸方向の長さは、０．０１μｍ以上５０μｍ以下であることが好ましく、０．０２μｍ以上２０μｍ以下であることが更に好ましく、０．０３μｍ以上１０μｍ以下であることが最も好ましい。
【００３８】
以下に、式（１）で表される、α型結晶形態アゾ顔料、β型結晶形態アゾ顔料、γ型結晶形態アゾ顔料、δ型結晶形態アゾ顔料、ε型結晶形態アゾ顔料、ζ型結晶形態アゾ顔料、η型結晶形態アゾ顔料、及びδ型結晶形態アゾ顔料の合成に関して詳細に説明する。
【００３９】
式（１）で表されるアゾ顔料（以下、単に「アゾ顔料」又は「顔料」と称する場合がある）は、以下の製造方法により合成することができる。
式（１）で表されるアゾ顔料の製造方法は下記式（２）で表されるヘテロ環アミンから誘導したジアゾニウム塩と、下記式（３）で表される化合物とをアゾカップリング反応させる工程を含む。
【００４０】
【化７】
0005712166.tif 000011
【００４１】
【化８】
0005712166.tif 000012
【００４２】
【化９】
0005712166.tif 000013
【００４３】
以下に、式（１）で表されるアゾ顔料の製造方法に関して詳細に説明する。
式（１）で表されるアゾ顔料の製造方法は、粗アゾ顔料を得る工程と粗アゾ顔料を溶媒処理し結晶形態アゾ顔料に変換する工程とを含むことを特徴とする。
上記粗アゾ顔料の製造方法は、（ａ）ジアゾ化剤と式（２）で表されるヘテロ環アミンを混合させる工程、（ｂ）工程（ａ）で得た反応生成物と式（３）で表される化合物とを混合することにより反応を行い、該反応により生成した式（１）で表されるアゾ化合物の少なくとも一部が溶解した溶液を得る工程、（ｃ）工程（ｂ）で得た溶液と、式（１）で表されるアゾ化合物に対する貧溶媒とを混合して、式（１）で表される顔料を晶析させる工程、を含むことを特徴とする。
【００４４】
本発明に係わる工程（ａ）について詳細を説明する。
工程（ａ）では、ジアゾ化剤と式（２）で表されるヘテロ環アミンとを混合させることで、式（２）で表されるヘテロ環アミンとジアゾ化剤との反応によりジアゾニウム化合物が誘導される。この反応は酸を含む媒質中で行うことが好ましい。本明細書では、このジアゾニウム化合物を含む液を「ジアゾニウム化合物調製液」と呼ぶ。式（２）で表されるヘテロ環アミンと酸とジアゾ化剤の混合の方法に特に限定はないが、式（２）で表されるヘテロ環アミンと酸の溶液中にジアゾ化剤を添加することが好ましい。工程（ａ）におけるジアゾ化剤とは、式（２）で表されるヘテロ環アミンをジアゾニウム化合物に誘導するために使用されるものであり、そのような作用を持つものであれば限定はされない。ジアゾ化剤として代表的なものには、亜硝酸エステル類（例えば亜硝酸イソペンチルが挙げられる）、亜硝酸塩（例えば亜硝酸ナトリウムや亜硝酸カリウムが挙げられる）、亜硝酸イソアミル、ニトロシル硫酸が挙げられ、更に好ましくは亜硝酸ナトリウム、亜硝酸カリウム、ニトロシル硫酸であり、その中でも、ジアゾニウム化合物を安定かつ効率的に調製できる観点から、ニトロシル硫酸が特に好ましい。
【００４５】
工程（ａ）で使用する酸とは、式（２）で表されるヘテロ環アミンを完溶させないまでも、わずかでも溶解できる酸を意味し、好ましくはアミノ化合物を完溶させる酸である。酸には無機酸及び有機酸が使用でき、無機酸としては塩酸、リン酸、硫酸が挙げられ、好ましくはリン酸、硫酸であり、更に好ましくは硫酸である。有機酸には蟻酸、酢酸、プロピオン酸、メタンスルホン酸が挙げられ、好ましくは酢酸、プロピオン酸、メタンスルホン酸であり、更に好ましくは酢酸、プロピオン酸である。また、これらの酸は単独で用いても良いし、混合して用いても良い。混合酸としては、リン酸／酢酸、硫酸／酢酸、メタンスルホン酸／酢酸、酢酸／プロピオン酸が挙げられ、好ましくは、リン酸／酢酸、硫酸／酢酸、硫酸／酢酸／プロピオン酸、酢酸／プロピオン酸であり、その中でも、硫酸／酢酸、酢酸／プロピオン酸が特に好ましい。これら混合酸の質量比は１／（０．１〜２０）が好ましく、１／（０．５〜１０）がより好ましく、更に好ましくは１／（１〜１０）である。
【００４６】
工程（ａ）における、式（２）で表されるヘテロ環アミンに対する酸の添加量は質量比で１〜１００倍であり、より好ましくは２〜５０倍であり、３〜２５倍が更に好ましい。質量比が１倍以上であると、攪拌性が良化し、より確実にジアゾニウム化合物を誘導できる。一方、質量比が１００倍以下になると生産性が向上に経済的となる。
また、工程（ａ）における、式（２）で表されるヘテロ環アミンに対するジアゾ化剤の添加量は、モル比で１．０〜２０倍であり、より好ましくは１．０〜１０倍であり、１．０〜５倍が更に好ましい。ジアゾ化剤がアミノ化合物に対してモル比で１倍以上であることにより、ジアゾニウム化合物をより確実に誘導でき、２０倍以下であることにより、副反応によりジアゾニウム化合物が分解することを抑制できる。
【００４７】
工程（ａ）のジアゾ化剤と式（２）で表されるヘテロ環アミンの混合では、５０℃以下で実施されることが好ましく、４０℃以下で実施されることがより好ましく、更に好ましくは３０℃以下で実施することが望ましい。５０℃より高い温度におけるジアゾ液の調製ではジアゾ化剤の分解が懸念される。ジアゾニウム化合物へ誘導する攪拌時間は０．３〜１０時間が好ましく、０．５〜５時間がより好ましく、更に好ましくは１〜３時間である。上記攪拌時間が０．３時間以上であることにより、ジアゾニウム化合物に完全に誘導しやすく、１０時間以下であることにより、ジアゾニウム化合物の分解が生じにくい。また、混合には通常の攪拌機が用いられ、特に限定はない。製造設備に依存することはあるが、好ましい攪拌の回転数は、３０〜３００ｒｐｍが好ましく、４０〜２００ｒｐｍがより好ましく、更に好ましくは５０〜２００ｒｐｍである。攪拌速度が回転数で３０ｒｐｍ以上であることにより、ジアゾニウム化合物調製液の攪拌効率が良好となるため、所望の反応の進行を確実に実施できる。
【００４８】
工程（ａ）で混合することのできる溶媒は、誘導されるジアゾニウム化合物が分解を受けなければ特に限定はない。混合可能な溶媒として例えば、ヘキサン、ベンゼン、トルエン等の炭化水素系溶媒、ジエチルエーテル、テトラヒドロフラン等のエーテル系溶媒、アセトン、メチルエチルケトン等のケトン系溶媒、ジメチルホルムアミド、ジメチルアセトアミド、ピロリドン、Ｎ−メチル−２−ピロリドン等のアミド系溶媒、他ジメチルスルホキシド、スルホラン、アセトニトリル、水が挙げられる。
【００４９】
工程（ａ）におけるジアゾニウム化合物調製液の好ましいｐＨは、７以下が好ましく、５以下がより好ましく、３以下が更に好ましい。工程（ａ）におけるジアゾニウム化合物調製液のｐＨが７より高くなると、誘導されるジアゾニウム化合物の分解が懸念される。
【００５０】
次に、本発明に係わる工程（ｂ）について詳細を説明する。
工程（ｂ）は、前記工程（ａ）で得た反応生成物と式（３）で表される化合物とを混合することにより反応を行い、該反応により生成した式（１）で表されるアゾ化合物の少なくとも一部が溶解した溶液を得る工程である。
本明細書では、このアゾ化合物の少なくとも一部が溶解した溶液を「アゾ化合物溶解液」と呼ぶ。
【００５１】
アゾ化合物溶解液の調製方法としては、（ｉ）工程（ａ）で得た反応生成物と式（３）で表される化合物とを混合することによりカップリング反応を行い、反応の結果、析出した式（１）で表されるアゾ顔料を、溶剤に溶解させて得る方法、及び、（ｉｉ）上記カップリング反応によって得られる式（１）で表される化合物の少なくとも一部が反応液に溶解するように、該カップリング反応を実施し、その反応液を、そのまま、アゾ化合物溶解液とする方法、又は、このようにして得られたアゾ化合物溶解液を下記に詳述する工程（ｃ）に適用することにより得られた（晶析された）アゾ顔料を、更に溶剤に溶解させて得る方法、が挙げられる。
【００５２】
上記形態（ｉ）及び（ｉｉ）のいずれにおいても、工程（ａ）で得たジアゾニウム化合物調製液と式（３）で表される化合物との混合の方法に特に制限はないが、式（３）で表される化合物を溶媒に溶解させて添加することが好ましく、工程（ａ）で得たジアゾニウム化合物調製液の中に、式（３）で表される化合物の溶液を添加することが更に好ましい。
【００５３】
また、工程（ｂ）における式（３）で表される化合物に対する前記工程（ａ）で得たジアゾニウム化合物調製液中のジアゾニウム化合物の量は、式（３）で表される化合物のカップリング位に対し０．８〜３当量が好ましく、より好ましくはカップリング位に対し０．９〜２当量であり、更に好ましくはカップリング位に対し０．９５〜１．５当量である。０．８当量以上であることにより、未反応のカップリング位をもつカップリング成分の残存を抑制でき、また、３当量以下であることにより、未反応のジアゾニウム化合物の残存を抑制できるため、より経済的である。
【００５４】
なお、上記形態（ｉｉ）においては、工程（ｂ）において式（１）で表されるアゾ化合物の少なくとも一部が溶解しているため、カップリング反応がよりスムーズに進行してより高純度のアゾ化合物を製造することができる。この理由は以下のように推測される。カップリング位が２個あるため、例えば１個のカップリング位のみが反応した反応中間体を経由する。この反応中間体が反応系で析出してしまうと、２個目のカップリング反応の反応速度が遅くなる。一方、ジアゾニウム化合物は不安定であるため、長時間経過すると分解が起こる懸念がある。したがって、カップリング反応は早く進行させてやることが重要であり、工程（ｂ）において析出物を生成させない上記形態（ｉｉ）の製造方法は、結果として、高純度の顔料を製造するのに、より好適である。
【００５５】
工程（ｂ）においては溶媒を使用せずにカップリング成分を添加しても良いが、溶媒と混合して添加しても良いが、溶媒を使用せずに添加することが好ましい。工程（ｂ）においてカップリング成分に溶媒を使用する場合、特に限定はされないが、上記形態（ｉｉ）となるように、すなわち、反応後に生成した前記一般式（１）で表されるアゾ化合物の少なくとも一部が溶解した溶液が得られるような溶媒であることが好ましい。
【００５６】
上記形態（ｉ）の場合、すなわち、顔料を析出させる場合、溶媒の例としては、水、有機酸、無機酸、有機溶媒を用いることができるが、特に有機溶媒が好ましく、反応時に液体分離現象を起こさず、溶媒と均一な溶液を呈する溶媒が好ましい。例えば、水、メタノール、エタノール、プロパノール、イソプロパノール、ブタノール、ｔ−ブチルアルコール、アミルアルコール等のアルコール性有機溶媒、アセトン、メチルエチルケトン等のケトン系有機溶媒、エチレングリコール、ジエチレングリコール、トリエチレングリコール、プロピレングリコール、ジプロピレングリコール、１，３−プロパンジオール等のジオール系有機溶媒、エチレングリコールモノメチルエーテル、エチレングリコールモノエチルエーテル、エチレングリコールジエチルエーテル等のエーテル系有機溶媒、テトラヒドロフラン、ジオキサン、アセトニトリル等が挙げられる、これらの溶媒は２種類以上の混合液であってもよい。
【００５７】
好ましくは、極性パラメータ（ＥＴ）の値が４０以上の有機溶媒である。なかでも溶媒分子中に水酸基を２個以上有するグリコール系の溶媒、あるいは炭素原子数が３個以下のアルコール系溶媒、総炭素数５以下のケトン系溶媒、好ましくは炭素原子数が２以下のアルコール溶媒（例えば、メタノール、エチレングリコール）、総炭素数４以下のケトン系溶媒（例えばアセトン、メチルエチルケトン）が好ましい。またこれらの混合溶媒も含まれる。
【００５８】
また、上記形態（ｉｉ）の場合、すなわち、式（１）で表される化合物の少なくとも一部が反応液に溶解するようにカップリング反応を行う場合、溶媒の例としては、メタノール、イソプロパノール、エチレングリコール等のアルコール系溶媒、アセトン、メチルエチルケトン等のケトン系溶媒、酢酸、プロピオン酸、メタンスルホン酸等の有機酸溶媒、硫酸、塩酸、リン酸等の無機酸溶媒、ジメチルホルムアミド、ジメチルアセトアミド、ピロリドン、Ｎ−メチル−２−ピロリドン等のアミド系溶媒、他ジメチルスルホキシド、スルホラン、アセトニトリル、が挙げられる。中でも、好ましくは、アセトン、メチルエチルケトン等のケトン系溶媒、酢酸、プロピオン酸、メタンスルホン酸等の有機酸溶媒、硫酸、塩酸、リン酸等の無機酸溶媒であり、更に好ましくは、有機酸又は無機酸の酸性溶媒であり、最も好ましくは、酢酸、メタンスルホン酸、リン酸、硫酸である。また、上記で示した溶媒の混合溶媒も好適である。
特に上記形態（ｉｉ）の場合、工程（ｂ）においては、カップリング成分を酸性溶媒に溶解又は懸濁させた酸性溶液と、工程（ａ）で得た反応生成物とを混合する、あるいはカップリング成分を、溶媒を使用せずに、工程（ａ）で得た反応生成物に添加するのが好ましい。とりわけ、酸性溶媒は、酢酸及び硫酸の少なくとも一方を含む溶媒であることが好ましい。
【００５９】
上記形態（ｉ）及び（ｉｉ）のいずれにおいても、カップリング成分に対する好ましい溶媒の添加量は、質量比で０．５〜２００倍が好ましく、１〜１００倍がより好ましく、１〜５０倍が更に好ましい。カップリング成分に対する好ましい溶媒量の添加量として、質量比で０．５倍未満ではカップリング成分と溶媒の製造機における攪拌が困難になり、所望の反応が進行しない。また、２００倍より大きいと不経済となる。
【００６０】
アゾ化合物溶解液の調製方法が、上記形態（ｉ）である場合、あるいは、上記形態（ｉｉ）であって、かつ、式（１）で表される化合物の少なくとも一部が溶解されたカップリング反応液を工程（ｃ）に適用して得られるアゾ顔料を、更に溶剤に溶解させてアゾ化合物溶解液を調製する場合において、得られたアゾ顔料を溶解するための溶剤としては、アゾ顔料の少なくとも一部を溶解できれば特に限定されないが、上記形態（ｉｉ）において好ましいとして前掲した溶媒の例を同様に挙げることができる。
【００６１】
工程（ｂ）において得られるアゾ化合物溶解液としては、工程（ｂ）によって生成したアゾ化合物の全量（アゾ化合物溶解液に溶解している式（１）で表されるアゾ化合物と、アゾ化合物溶解液から析出した式（１）で表されるアゾ顔料との総和）に対する、アゾ化合物溶解液に溶解している式（１）で表されるアゾ化合物の割合が５０質量％以上であることが好ましく、７５質量％以上であることが好ましく、９０質量％以上であることが好ましく、１００質量％（工程（ｂ）によって生成したアゾ化合物が反応液に完全に溶解している状態）であることが最も好ましく、これにより、顔料の粒子径をより低下できる傾向となる。
【００６２】
工程（ｂ）における工程（ａ）のジアゾニウム化合物調製液とカップリング成分の混合温度は５０℃以下で実施されることが好ましく、３０℃以下で実施されることがより好ましく、更に好ましくは２５℃以下で実施することが望ましい。５０℃以上では工程（ａ）で誘導されたジアゾニウム化合物、並びに生成した式（１）で表されるアゾ化合物の分解が懸念される。また、混合には通常の攪拌機が用いられ、特に限定はない。製造設備に依存することはあるが、好ましい攪拌の回転数は、３０〜３００ｒｐｍが好ましく、４０〜２００ｒｐｍがより好ましく、更に好ましくは５０〜２００ｒｐｍである。攪拌速度が回転数で３０ｒｐｍ以下となると混合液の攪拌効率が悪くなり所望の反応の進行が懸念される。工程（ｂ）における攪拌時間は０．１〜１０時間が好ましく、０．３〜５時間がより好ましく、更に好ましくは０．３〜３時間である。０．１時間未満では完全に顔料へ誘導することが難しく、１０時間より長いと式（１）で表されるアゾ化合物の分解が懸念される。
【００６３】
次に本発明に係わる工程（ｃ）について詳細を説明する。
工程（ｃ）は、前記工程（ｂ）で得たアゾ化合物溶解液を、該アゾ化合物の溶解性が低い貧溶媒と混合して、顔料を晶析させる工程である。工程（ｂ）で得たアゾ化合物溶解液と貧溶媒との混合の方法に特に制限はないが、工程（ｂ）で得たアゾ化合物溶解液を貧溶媒の中に添加することが好ましく、その際に貧溶媒が攪拌された状態であることが好ましい。
攪拌速度は１００〜１００００ｒｐｍとすることが好ましく、１５０〜８０００ｒｐｍとすることがより好ましく、２００〜６０００ｒｐｍとすることが特に好ましい。添加にはポンプ等を用いることもできる。このとき、液中添加でも液外添加でもよいが、液中添加がより好ましい。更に供給管を介してポンプで液中に連続供給することが好ましい。
【００６４】
貧溶媒は特に限定されないが、式（１）で表されるアゾ化合物の溶解度が１ｇ／Ｌ以下であることが好ましく、０．１ｇ／Ｌ以下であることがより好ましい。この溶解度は酸又はアルカリの存在下で溶解された場合の溶解度であってもよい。工程（ｂ）で得たアゾ化合物溶解液と貧溶媒の相溶性若しくは均一混合性は、該アゾ化合物の良溶媒の貧溶媒に対する溶解量が３０重量％以上であることが好ましく、５０重量％以上であることがより好ましい。本明細書において、溶解度は２５℃における溶解度を指す。
【００６５】
貧溶媒としては、例えば、水、塩酸、アンモニア水、水酸化ナトリウム水溶液等の水性溶媒、メタノール、エタノール、イソプロピルアルコール、１−メトキシ−２−プロパノール等のアルコール系溶媒、アセトン、メチルエチルケトン、メチルイソブチルケトン、シクロヘキサノン等のケトン化合物溶媒、ジエチルエーテル、テトラヒドロフラン等のエーテル系溶媒、ヘキサン、ベンゼン、トルエン等の炭化水素系溶媒、アセトニトリル等のニトリル系溶媒、ジクロロメタン、トリクロロエチレン等のハロゲン系溶媒、酢酸エチル、乳酸エチル、２−（１−メトキシ）プロピルアセテート等のエステル系溶媒等が挙げられ、好ましくは、水、塩酸、アンモニア水、水酸化ナトリウム水溶液等の水性溶媒、メタノール、エタノール、イソプロピルアルコール、１−メトキシ−２−プロパノール等のアルコール系溶媒、アセトン、メチルエチルケトン、メチルイソブチルケトン、シクロヘキサノン等のケトン化合物溶媒であり、更に好ましくは、水、アンモニア水等の水性溶媒、炭素数１〜３のアルコール溶媒である。また、上記で示した溶媒の混合溶媒も好適である。最も好ましくは、水及び炭素数１〜３のアルコールからなる群から選択される１種以上の溶媒である。
【００６６】
工程（ｂ）で得たアゾ化合物溶解液と貧溶媒との混合比は体積比で１／５０〜２／３が好ましく、１／４０〜１／２がより好ましく、１／２０〜１／２が特に好ましい。体積比で２／３以下であると、顔料の晶析が充分に起こって反応収率が上がり、体積比が１／５０以上であると、生産性が向上して経済的となる。
【００６７】
工程（ｂ）で得たアゾ化合物溶解液と貧溶媒との混合温度には特に制限はないが、−１０〜５０℃で実施されることが好ましく、−５〜３０℃で実施されることがより好ましく、−５〜２５℃で実施されることが最も好ましい。
【００６８】
工程（ｂ）で得たアゾ化合物溶解液と貧溶媒との混合にあたり、レイノルズ数を調節することにより、析出生成させる顔料の粒子径を制御することができる。ここでレイノルズ数は流体の流れの状態を表す無次元数であり次式で表される。
【００６９】
数式（１）：Ｒｅ＝ρＵＬ／μ
【００７０】
（数式（１）中、Ｒｅはレイノルズ数を表し、ρは工程（ｂ）で得たアゾ化合物溶解液の密度［ｋｇ／ｍ３］を表し、Ｕはアゾ化合物溶解液と貧溶媒とが出会うときの相対速度［ｍ／ｓ］を表し、Ｌはアゾ化合物溶解液と貧溶媒が出会う部分の流路若しくは供給口の等価直径［ｍ］を表し、μはアゾ化合物溶解液の粘性係数［Ｐａ・ｓ］を表す。）
【００７１】
等価直径Ｌとは、任意断面形状の配管の開口径や流路に対し等価な円管を想定するとき、その等価円管の直径をいう。等価直径Ｌは、配管の断面積をＡ、配管のぬれぶち長さ（周長）又は流路の外周をｐとすると下記数式（２）で表される。
【００７２】
数式（２）：Ｌ＝４Ａ／ｐ
【００７３】
アゾ化合物溶解液と貧溶媒とが出会うときの相対速度Ｕは、両者が出会う部分の面に対して垂直方向の相対速度で定義される。すなわち、例えば静止している貧溶媒中にアゾ化合物溶解液を注入して混合する場合は、供給口から注入する速度が相対速度Ｕに等しくなる。相対速度Ｕの値は特に制限されないが、例えば、０．５〜１００ｍ／ｓとすることが好ましく、１．０〜５０ｍ／ｓとすることがより好ましい。
【００７４】
アゾ化合物溶解液の密度ρは、選択される材料の種類により定められる値であるが、例えば、０．８〜２．０ｋｇ／ｍ３であることが実際的である。また、アゾ化合物溶解液の粘性係数μについても用いられる材料や環境温度等により定められる値であるが、例えば、０．５〜１００ｍＰａ・ｓであることが好ましく、１．０〜５０．０ｍＰａ・ｓであることがより好ましい。
【００７５】
レイノルズ数の値は、小さいほど層流を形成しやすく、大きいほど乱流を形成しやすい。例えば、レイノルズ数を６０以上で調節して顔料ナノ粒子の粒子径を制御して得ることができ、１００以上とすることが好ましく、１５０以上とすることがより好ましい。レイノルズ数に特に上限はないが、例えば、１０００００以下の範囲で調節して制御することで所望の平均粒子径を持つ顔料粒子を制御して得ることができる。このとき、上記の範囲内においては、通常レイノルズ数を高めることで、より粒径の小さな顔料粒子を制御して得ることができる。
【００７６】
本発明の製造方法により得られる粗アゾ顔料粒子の１次粒子を、透過型顕微鏡で観察した際の長軸方向の長さは、１ｎｍ〜１０μｍであることが好ましく、５ｎｍ〜５μｍであることがより好ましく、１０ｎｍ〜１μｍであることが更に好ましく、１０〜５００ｎｍであることが特に好ましい。
【００７７】
なお、顔料粒子の粒子径に関しては、計測法により数値化して集団の平均の大きさを表現する方法があるが、よく使用されるものとして、分布の最大値を示すモード径、積分分布曲線の中央値に相当するメジアン径、各種の平均径（数平均、長さ平均、面積平均、質量平均、体積平均等）などがあり、本発明においては、特に断りのない限り、平均粒子径とは数平均粒子径をいう。
顔料粒子の粒径の測定方法としては、顕微鏡法、質量法、光散乱法、光遮断法、電気抵抗法、音響法、動的光散乱法が挙げられ、顕微鏡法、動的光散乱法が特に好ましい。顕微鏡法に用いられる顕微鏡としては、例えば、走査型電子顕微鏡、透過型電子顕微鏡などが挙げられる。動的光散乱法による粒子測定装置として、例えば、日機装社製ナノトラックＵＰＡ−ＥＸ１５０、大塚電子社製ダイナミック光散乱光度計ＤＬＳ−７０００シリーズなどが挙げられる。
【００７８】
上記の顔料粒子の好ましい平均粒子径は、（１）工程（ｃ）における温度、（２）貧溶媒に対するアゾ化合物の溶解度、及び、（３）攪拌速度（あるいは、レイノルズ数）を、適宜、調整することによって、達成される。
【００７９】
粗アゾ顔料微粒子を析出させ分散液を調製するにあたり、アゾ化合物溶解液及び貧溶媒の少なくとも一方に分散剤を含有させてもよい。このとき、アゾ化合物溶解液に分散剤を含有させることが好ましい。分散剤は（１）析出した顔料表面に素早く吸着して、微細なナノ粒子を形成し、かつ（２）これらの粒子が再び凝集することを防ぐ作用を有するものである。
分散剤としては、例えば、アニオン性、カチオン性、両イオン性、ノニオン性の低分子又は高分子分散剤を使用することができる。
【００８０】
高分子分散剤としては、その質量平均分子量が１０００〜５０００００であることが好ましく、１００００〜５０００００であることがより好ましく、１００００〜１０００００であることが特に好ましい。
具体的には、ポリビニルピロリドン、ポリビニルアルコール、ポリビニルメチルエーテル、ポリエチレングリコール、ポリプロピレングリコール、ポリアクリルアミド、ビニルアルコール−酢酸ビニル共重合体、ポリビニルアルコール−ブブンホルマール化物、ポリビニルアルコール−部分ブチラール化物、ビニルピロリドン−酢酸ビニル共重合体、ポリエチレンオキシド／プロピレンオキシドブロック共重合体、ポリアクリル酸塩、ポリビニル硫酸塩、ポリ（４−ビニルピリジン）塩、ポリアミド、ポリアリルアミン塩、縮合ナフタレンスルホン酸塩、セルロース誘導体、澱粉誘導体などが挙げられる。その他、アルギン酸塩、ゼラチン、アルブミン、カゼイン、アラビアゴム、トンガントゴム、リグニンスルホン酸塩などの天然高分子類も使用できる。なかでも、ポリビニルピロリドンが好ましい。これら高分子化合物は、１種単独であるいは２種以上を組み合わせて用いることができ、また、低分子量の分散剤を組み合わせて用いてもよい。顔料の分散に用いる分散剤に関しては、「顔料分散安定化と表面処理技術・評価」（化学情報協会、２００１年１２月発行）の２９〜４６頁に詳しく記載されている。
【００８１】
アニオン性分散剤（アニオン性界面活性剤）としては、Ｎ−アシル−Ｎ−アルキルタウリン塩、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等を挙げることができる。なかでも、Ｎ−アシル−Ｎ−アルキルタウリン塩が好ましい。Ｎ−アシル−Ｎ−アルキルタウリン塩としては、特開平３−２７３０６７号明細書に記載されているものが好ましい。これらアニオン性分散剤は、単独であるいは２種以上を組み合わせて用いることができる。
【００８２】
カチオン性分散剤（カチオン性界面活性剤）には、四級アンモニウム塩、アルコキシル化ポリアミン、脂肪族アミンポリグリコールエーテル、脂肪族アミン、脂肪族アミンと脂肪族アルコールから誘導されるジアミン及びポリアミン、脂肪酸から誘導されるイミダゾリン及びこれらのカチオン性物質の塩が含まれる。これらカチオン性分散剤は、単独であるいは２種以上を組み合わせて用いることができる。
【００８３】
両イオン性分散剤は、前記アニオン性分散剤が分子内に有するアニオン基部分とカチオン性分散剤が分子内に有するカチオン基部分をともに分子内に有する分散剤である。
ノニオン性分散剤（ノニオン性界面活性剤）としては、ポリオキシエチレンアルキルエーテル、ポリオキシエチエレンアルキルアリールエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステルなどを挙げることができる。なかでも、ポリオキシエチレンアルキルアリールエーテルが好ましい。これらノニオン性分散剤は、単独であるいは２種以上を組み合わせて用いることができる。
【００８４】
分散剤の含有量は、顔料１００質量部に対して０．１〜１０００質量部の範囲であることが好ましく、より好ましくは１〜５００質量部の範囲であり、更に好ましくは５〜２００質量部の範囲である。また、分散剤は、単独で用いても、複数のものを組み合わせて用いてもよい。
【００８５】
本発明の好ましい実施態様としては、前記工程（ｂ）で得たアゾ化合物溶解液が、アゾ化合物が反応液に完全に溶解している状態であり、このアゾ化合物溶解液に、水又は炭素数１〜３のアルコール、好ましくは水又はメタノールを貧溶媒として混合することが好ましい。このような実施態様にて粗アゾ顔料を製造することにより、最終的に、粒子径の小さい、所望のδ型結晶形態アゾ顔料を効率よく得ることができる。
【００８６】
上記の製造方法によって、上記式（１）で表される化合物は粗アゾ顔料（クルード）として得られる。結晶形態のアゾ顔料を得る方法としては、後処理を行うことが望ましい。この後処理の方法としては、例えば、ソルベントソルトミリング、ソルトミリング、ドライミリング、ソルベントミリング、アシッドペースティング等の磨砕処理、溶媒加熱処理などによる顔料粒子制御工程が挙げられる。
【００８７】
例えば、前記工程（ｂ）で得たアゾ化合物溶解液に貧溶媒として水を混合することにより非結晶形態のアゾ顔料を析出させ、該非結晶形態のアゾ顔料を結晶変換によりδ型結晶形態のアゾ顔料を得ることができる。
前記工程（ｂ）で得たアゾ化合物溶解液に貧溶媒としてメタノールを混合することによりζ型結晶形態のアゾ顔料を析出させ、ζ型結晶形態のアゾ顔料を結晶変換によりβ型、η型又はδ型結晶形態のアゾ顔料を得ることもできる。
以下結晶変換について説明する。
【００８８】
本発明における結晶変換とは、結晶形態を変換することを表し、変換前は、非晶質であっても、変換後の結晶形態とは異なる結晶形態を有していても良い。結晶変換の方法としては、上記の後処理を挙げることができ、ソルベントソルトミリング、ソルトミリング、ドライミリング、ソルベントミリング、アシッドペースティング等の磨砕処理、溶媒加熱処理が好ましく、より好ましくは、ソルトミリング、ソルベントミリング、溶媒加熱処理であり、特に好ましくは溶媒加熱処理である。
結晶変換によれば、化合物を、非晶質な状態から結晶形態に変換するだけでなく、ある結晶形態から、異なる結晶形態に変換することもできる。
【００８９】
（溶媒加熱処理）
本発明において溶媒加熱処理とは、具体的には、非晶質な式（１）で表されるアゾ化合物、又は結晶形態のアゾ顔料、その塩、水和物又は溶媒和物を溶媒中で加熱撹拌することをいう。
溶媒加熱処理によって、効率よく結晶変換をすることができる。例えば、非結晶形態のアゾ顔料の溶媒和物を加熱攪拌することでδ型結晶形態のアゾ顔料を得ることができる。
【００９０】
例えば、上記の製造方法によって得られたζ型結晶形態のアゾ顔料を溶媒加熱処理してβ型結晶形態のアゾ顔料を得て、該β型結晶形態のアゾ顔料を脱溶媒和させることによりα型結晶形態のアゾ顔料を得ることができる。
溶媒加熱処理に使用される溶媒としては、結晶成長を抑制させる点から、結晶変換した後の式（１）で表されるアゾ顔料の溶解性が低い溶媒が好ましい。
【００９１】
ζ型結晶形態のアゾ顔料をβ型結晶形態のアゾ顔料に結晶変換する際の溶媒としては、例えば、ケトン系化合物、芳香族系化合物、アセトニトリルが好ましく、その中でもアセトン、メチルエチルケトン、トルエン、アセトニトリル、Ｎ，Ｎ−ジメチルホルムアミド、Ｎ，Ｎ−ジメチルアセトアミド、Ｎ−メチル−２−ピロリドン等の極性非プロトン性有機溶媒またはこれらの混合物等が挙げられ、その中でもアセトン、メチルエチルケトン、トルエン、アセトニトリル、Ｎ−メチル−２−ピロリドンが好ましく、アセトンがより好ましい。上記で挙げた溶媒に、さらに無機または有機の酸または塩基を加えても良い。
ζ型結晶形態のアゾ顔料をδ型結晶形態のアゾ顔料に結晶変換する際の溶媒としては、例えば、水、メタノール、エタノール、イソプロパノール、イソブタノール、エチレングリコール、ジエチレングリコール、ジエチレングリコールジエチルエーテル、ジエチレングリコールモノメチルエーテル、ジプロピレングリコール、酢酸、プロピオン酸、硫酸、またはそれらの混合溶媒が挙げられ、エチレングリコール、水、酢酸、硫酸、あるいはそれらの混合溶媒である場合が更に好ましく、エチレングリコールであることが最も好ましい。
【００９２】
溶媒加熱処理に使用する溶媒の量は、非晶質な式（１）で表されるアゾ化合物に対して１〜１００倍であることが好ましく、５〜５０倍であることがさらに好ましく、８〜３０倍であることがより好ましい。１倍よりも少ないと、攪拌性を確保できないため好ましくない。また、１００倍よりも多いと、生産性が悪くなるため、経済的ではないため、好ましくない。
【００９３】
溶媒加熱処理における加熱攪拌の温度は、所望する顔料の一次粒子径の大きさによって異なるが、１５〜１５０℃が好ましく、２０〜１２０℃であることがより好ましく、２０〜１００℃がさらに好ましい。１５℃よりも低温では、結晶変換が起こるために長時間を要してしまい、効率的ではない。一方、１５０℃よりも高温では、アゾ顔料（１）の一部が分解してしまうため好ましくない。
【００９４】
結晶変換のための撹拌時間は結晶変換が起こっていれば何分でも良いが、５〜１５００分が好ましく、１０〜６００分が更に好ましく、３０〜３００分がより好ましい。５分より短いと、部分的に非晶質な箇所が残存してしまう可能性があり好ましくない。一方、１５００分より長いと、非効率的で好ましくない。
【００９５】
（脱溶媒和）
β型結晶形態のアゾ顔料を脱溶媒和することでα型結晶形態のアゾ顔料を得ることができる。
脱溶媒和させる方法としては、例えば、式（１）で表されるα型結晶形態アゾ顔料と溶媒和しない溶媒での処理、乾燥が挙げられ、好ましくは乾燥であり、熱および／または減圧下での乾燥が最も好ましい。熱を加えて乾燥させる場合、溶媒が除去される温度であれば何度でも構わないが、４０℃以上が好ましく、６０℃以上がさらに好ましく、６０℃〜１００℃がより好ましい。
η型結晶形態のアゾ顔料を脱溶媒和することでε型結晶形態のアゾ顔料を得ることができる。
脱溶媒和させる方法としては、例えば、式（１）で表されるα型結晶形態アゾ顔料と溶媒和しない溶媒での処理、乾燥が挙げられ、好ましくは乾燥であり、熱および／または減圧下での乾燥が最も好ましい。熱を加えて乾燥させる場合、溶媒が除去される温度であれば何度でも構わないが、４０℃以上が好ましく、６０℃以上がさらに好ましく、６０℃〜１００℃がより好ましい。
【００９６】
（ソルベントソルトミリング）
ソルベントソルトミリングとしては、例えば、粗アゾ顔料と、無機塩と、それを溶解しない有機溶剤とを混練機に仕込み、その中で混練磨砕を行うことが挙げられる。上記無機塩としては、水溶性無機塩が好適に使用でき、例えば塩化ナトリウム、塩化カリウム、硫酸ナトリウム等の無機塩を用いることが好ましい。また、平均粒子径０．５〜５０μｍの無機塩を用いることがより好ましい。当該無機塩の使用量は、粗アゾ顔料に対して３〜２０質量倍とするのが好ましく、５〜１５質量倍とするのがより好ましい。有機溶剤としては、水溶性有機溶剤が好適に使用でき、混練時の温度上昇により溶剤が蒸発し易い状態になるため、安全性の点から高沸点溶剤が好ましい。このような有機溶剤としては、例えばジエチレングリコール、グリセリン、エチレングリコール、プロピレングリコール、液体ポリエチレングルコール、液体ポリプロピレングリコール、２−（メトキシメトキシ）タノール、２−ブトキシエタノール、２ー（イソペンチルオキシ）エタノール、２−（ヘキシルオキシ）エタノール、ジエチレングリコールモノメチルエーテル、ジエチレングルコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル、ジプロピレングリコールモノメチルエーテル、ジプロピレングリコールまたはこれらの混合物が挙げられる。当該水溶性有機溶剤の使用量は、粗アゾ顔料に対して０．１〜５質量倍が好ましい。混練温度は、２０〜１３０℃が好ましく、４０〜１１０℃が特に好ましい。混練機としては、例えばニーダーやミックスマーラー等が使用できる。
【００９７】
本発明の式（１）で表されるα型結晶形態アゾ顔料は、さらに後処理を行うことができ、例えば、樹脂、界面活性剤および分散剤等による表面処理をすることができる。
【００９８】
上記式（１）で表されるアゾ顔料は以下の方法によっても製造できる。すなわち、下記式（２）で表されるヘテロ環アミンをジアゾニウム化し、
【００９９】
【化１０】
0005712166.tif 000014
【０１００】
続いて、下記式（３）で表される化合物とカップリング反応を行うことで、上記式（１）で表されるアゾ顔料を製造することができる。
【０１０１】
【化１１】
0005712166.tif 000015
【０１０２】
本発明にかかるアゾ顔料は、例えば、上記式（２）のジアゾ成分を既知の方法により調製したジアゾニウム塩を上記式（３）のカップリング成分とアゾカップリング反応させることにより合成できる。
【０１０３】
ジアゾニウム塩調製及びカップリング反応は、慣用法によって実施できる。
【０１０４】
式（２）のジアゾニウム塩調製は、例えば酸（例えば、塩酸、硫酸、リン酸、酢酸、プロピオン酸、メタンスルホン酸、トリフルオロメタンスルホン酸等）含有反応媒質中で、ニトロソニウムイオン源、例えば亜硝酸、亜硝酸塩またはニトロシル硫酸を用いる慣用のジアゾニウム塩調整方法が適用できる。
【０１０５】
より好ましい酸の例としては、酢酸、プロピオン酸、メタンスルホン酸、リン酸、硫酸を単独または併用して用いる場合が挙げられ、その中でリン酸、または酢酸と硫酸の併用系が特に好ましい。
【０１０６】
反応媒質（溶媒）の好ましい例としては、有機酸、無機酸を用いることが好ましく、特にリン酸、硫酸、酢酸、プロピオン酸、メタンスルホン酸が好ましく、その中でも酢酸及びまたはプロピオン酸が好ましい。
【０１０７】
好ましいニトロソニウムイオン源の例としては、上記の好ましい酸含有反応媒質中でニトロシル硫酸を用いることが安定に且つ効率的にジアゾニウム塩を調製できる。
【０１０８】
式（２）のジアゾ成分に対する溶媒の使用量は、０．５〜５０質量倍が好ましく、より好ましくは１〜２０質量倍であり、特に３〜１０質量倍が好ましい。
【０１０９】
本発明において、式（２）のジアゾ成分は溶媒に分散している状態であっても、ジアゾ成分の種類によっては溶解液の状態になっていてもどちらでも良い。
【０１１０】
ニトロソニウムイオン源の使用量はジアゾ成分に対して０．９５〜５．０当量が好ましく、より好ましくは１．００〜３．００当量であり、特に１．００〜１．１０当量であることが好ましい。
【０１１１】
反応温度は、−１５℃〜３０℃が好ましく、より好ましくは−１０℃〜１０℃であり、更に好ましくは−５℃〜５℃である。−１０℃未満では反応速度が顕著に遅くなり合成に要する時間が著しく長くなるため経済的でなく、また３０℃を超える高温で合成する場合には、副生成物の生成量が増加するため好ましくない。
【０１１２】
反応時間は、３０分から３００分が好ましく、より好ましくは３０分から２００分であり、更に好ましくは３０分から１５０分である。
【０１１３】
カップリング反応は、酸性反応媒質中〜塩基性反応媒質中で実施することができるが、本発明にかかるアゾ顔料は酸性〜中性反応媒質中で実施することが好ましく、特に酸性反応媒質中で実施することがジアゾニウム塩の分解を抑制し効率良くアゾ顔料に誘導することができる。
【０１１４】
反応媒質（溶媒）の好ましい例としては、有機酸、無機酸、有機溶媒を用いることができるが、特に有機溶媒が好ましく、反応時に液体分離現象を起こさず、溶媒と均一な溶液を呈する溶媒が好ましい。例えば、メタノール、エタノール、プロパノール、イソプロパノール、ブタノール、ｔ−ブチルアルコール、アミルアルコール等のアルコール性有機溶媒、アセトン、メチルエチルケトン等のケトン系有機溶媒、エチレングリコール、ジエチレングリコール、トリエチレングリコール、プロピレングリコール、ジプロピレングリコール、１，３−プロパンジオール等のジオール系有機溶媒、エチレングリコールモノメチルエーテル、エチレングリコールモノエチルエーテル、エチレングリコールジエチルエーテル等のエーテル系有機溶媒、テトラヒドロフラン、ジオキサン、アセトニトリル等が挙げられる、これらの溶媒は２種類以上の混合液であってもよい。
【０１１５】
好ましくは、極性パラメータ（ＥＴ）の値が４０以上の有機溶媒である。なかでも溶媒分子中に水酸基を２個以上有するグリコール系の溶媒、あるいは炭素原子数が３個以下のアルコール系溶媒、好ましくは炭素原子数が２以下のアルコール溶媒（例えば、メタノール、エチレングリコール）が好ましい。またこれらの混合溶媒も含まれる。
【０１１６】
溶媒の使用量は上記式（３）で表されるカップリング成分の１〜１００質量倍が好ましく、より好ましくは１〜５０質量倍であり、更に好ましくは２〜１０質量倍である。
【０１１７】
本発明において、式（１）のを形成するカップリング成分は溶媒に分散している状態であっても、カップリング成分の種類によっては溶解液の状態になっていてもどちらでも良い。
【０１１８】
カップリング成分の使用量は、アゾカップリング部位あたり、ジアゾ成分が０．９５〜５．０当量が好ましく、より好ましくは１．００〜３．００当量であり、特に１．００〜１．５０当量であることが好ましい。
【０１１９】
反応温度は、−３０℃〜３０℃が好ましく、より好ましくは−１５℃〜１０℃であり、更に好ましくは−１０℃〜５℃である。−３０℃未満では反応速度が顕著に遅くなり合成に要する時間が著しく長くなるため経済的でなく、また３０℃を超える高温で合成する場合には、副生成物の生成量が増加するため好ましくない。
【０１２０】
反応時間は、３０分から３００分が好ましく、より好ましくは３０分から２００分であり、更に好ましくは３０分から１５０分である。
【０１２１】
本発明にかかるアゾ顔料の合成方法においては、これらの反応によって得られる生成物（粗アゾ顔料）は通常の有機合成反応の後処理方法に従って処理した後、精製してあるいは精製せずに供することができる。
【０１２２】
すなわち、例えば、反応系から遊離したものを精製せずに、あるいは再結晶、造塩等にて精製する操作を単独、あるいは組み合わせて行ない、供することができる。
【０１２３】
また、反応終了後、反応溶媒を留去して、あるいは留去せずに水、又は氷にあけ、中和してあるいは中和せずに、遊離したものをあるいは有機溶媒／水溶液にて抽出したものを、精製せずにあるいは再結晶、晶析、造塩等にて精製する操作を単独に又は組み合わせて行なった後、供することもできる。
【０１２４】
更に詳細に本発明にかかるアゾ顔料の合成方法について説明する。
【０１２５】
本発明にかかるアゾ顔料の製造方法は、上記式（２）で表されるヘテロ環アミンをジアゾニウム化したジアゾニウム化合物と、上記式（３）で表される化合物とのカップリング反応において、該式（３）の化合物を有機溶媒に溶解させた後カップリング反応を行うことを特徴とする。
【０１２６】
上記式（２）で表されるヘテロ環アミンのジアゾニウム化反応は例えば、硫酸、リン酸、酢酸などの酸性溶媒中、亜硝酸ナトリウム、ニトロシル硫酸等の試薬と１５℃以下の温度で１０分〜６時間程度反応させることで行うことができる。カップリング反応は、上述の方法で得られたジアゾニウム塩と上記式（３）で表される化合物とを４０℃以下、好ましくは１５℃以下で１０分〜１２時間程度反応させることで行うことが好ましい。
【０１２７】
上述した互変異性及び／または結晶多形の制御は、カップリング反応の際の製造条件で制御することができる。より好ましい形態であるδ型の結晶を製造する方法としては、例えば、上記式（３）で表される化合物を有機溶媒に一度溶解させた後カップリング反応を行う本発明の方法を用いるのが好ましい。このとき使用できる有機溶媒としては、例えば、アルコール溶媒が挙げられる。アルコール溶媒の例としては、メタノール、エタノール、イソプロパノール、エチレングリコール、ジエチレングリコール等が好ましく、その中でもメタノールが特に好ましい。
【０１２８】
別のアゾ顔料の製造方法は、前記式（２）で表されるヘテロ環アミンをジアゾニウム化したジアゾニウム化合物と、前記式（３）で表される化合物とのカップリング反応において、極性非プロトン性溶媒の存在下カップリング反応を行うことを特徴とする。
【０１２９】
極性非プロトン性溶媒の存在下カップリング反応を行う方法によっても、δ型の結晶を効率よく製造することができる。極性非プロトン性溶媒の例としては、Ｎ，Ｎ−ジメチルホルムアミド、Ｎ，Ｎ−ジメチルアセトアミド、Ｎ−メチル−２−ピロリドン、ジメチルスルホキシド、テトラメチル尿素、及びこれらの混合溶媒等が挙げられる。これらの溶媒を用いる場合、上記式（３）の化合物は溶媒に完溶していても完溶していなくてもよい。
【０１３０】
上記の製造方法によって、上記式（１）で表される化合物は粗アゾ顔料（クルード）として得られるが、顔料分散物の製造に用いる場合、後処理を行うことが望ましい。この後処理の方法としては、例えば、ソルベントソルトミリング、ソルトミリング、ドライミリング、ソルベントミリング、アシッドペースティング等の磨砕処理、溶媒加熱処理などによる顔料粒子制御工程、樹脂、界面活性剤及び分散剤等による表面処理工程が挙げられる。
式（１）で表される化合物は後処理として溶媒加熱処理及び／またはソルベントソルトミリングを行うことが好ましい。
溶媒加熱処理及びソルベントソルトミリングの方法及び条件は上述したものと同様である。
【０１３１】
例えば、上記の製造方法によって得られたζ型結晶形態のアゾ顔料を溶媒加熱処理してη型結晶形態、あるいはβ型結晶形態のアゾ顔料を得て、該η型結晶形態あるいはα型結晶形態のアゾ顔料を脱溶媒和させることによりε型結晶形態のアゾ顔料を得ることができる。
ζ型結晶形態のアゾ顔料をη型結晶形態あるいはβ型結晶形態のアゾ顔料に結晶変換する際の溶媒としては、例えば、ケトン系化合物、芳香族系化合物、アセトニトリルが好ましく、その中でもアセトン、メチルエチルケトン、トルエン、アセトニトリル、Ｎ，Ｎ−ジメチルホルムアミド、Ｎ，Ｎ−ジメチルアセトアミド、Ｎ−メチル−２−ピロリドン等の極性非プロトン性有機溶媒またはこれらの混合物等が挙げられ、その中でもアセトン、メチルエチルケトン、トルエン、アセトニトリル、Ｎ−メチル−２−ピロリドンが好ましく、アセトンがより好ましい。上記で挙げた溶媒に、さらに無機または有機の酸または塩基を加えても良い。
【０１３２】
また、上記の製造方法によって得られたγ型結晶形態のアゾ顔料を溶媒加熱処理してβ型結晶形態のアゾ顔料を得て、該β型結晶形態のアゾ顔料を脱溶媒和させることによりα型結晶形態のアゾ顔料を得ることができる。
γ型結晶形態のアゾ顔料をβ型結晶形態のアゾ顔料に結晶変換する際の溶媒としては、ζ型結晶形態のアゾ顔料をη型結晶形態のアゾ顔料に結晶変換する際の溶媒を挙げることができ、好ましいものも同様である。
【０１３３】
γ型結晶形態のアゾ顔料を溶媒加熱処理してδ型結晶形態のアゾ顔料を得ることもできる。γ型結晶形態のアゾ顔料をδ型結晶形態のアゾ顔料に結晶変換する際の溶媒としては、例えば、水、メタノール、エタノール、イソプロパノール、イソブタノール、エチレングリコール、ジエチレングリコール、ジエチレングリコールジエチルエーテル、ジエチレングリコールモノメチルエーテル、ジプロピレングリコール、酢酸、プロピオン酸、硫酸、またはそれらの混合溶媒が挙げられ、エチレングリコール、水、酢酸、硫酸、あるいはそれらの混合溶媒である場合が更に好ましく、エチレングリコールであることが最も好ましい。
【０１３４】
２．媒体
本発明の顔料分散物は、水系であっても非水系であってもよいが、水系の顔料分散物であることが好ましい。
顔料分散物の分散溶媒は無極性でもよいが、好ましくは極性のものである。本発明では水が好ましく、その他水と混和しうる溶媒、好ましくは水溶性溶媒を若干量（２５質量％以下）含んでいてもよい。該分散溶媒は架橋剤、分散剤と反応しないことが好ましい。
水溶媒の場合には特に安定な微細な固体微粒子が得られるので好ましい。好ましくは、水溶媒は水が１〜１００％（質量％）であり、より好ましくは１０〜１００％であり、更に好ましくは２０〜１００％であり、特に好ましくは３０〜１００％である。残りは極性有機溶媒で、水混和性有機溶媒である。
前記水混和性有機溶剤としては，例えば、メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール等のアルコール類、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等の多価アルコール類、エチレングリコールモノメチルエーテル、エチレングリコールモノエチルエーテル、エチレングリコールものブチルエーテル、ジエチレングリコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールジアセテート、エチレングリコールモノメチルエーテルアセテートトリエチレングリコールモノエチルエーテル、エチレングリコールモノフェニルエーテル等のグリコール誘導体、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン等のアミン、ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン等が挙げられる。
【０１３５】
本発明の顔料分散物には水性樹脂を含んでいてもよい。水性樹脂としては，水に溶解する水溶解性の樹脂，水に分散する水分散性の樹脂，コロイダルディスパーション樹脂、又はそれらの混合物が挙げられる。水性樹脂として具体的には，アクリル系，スチレン−アクリル系，ポリエステル系，ポリアミド系，ポリウレタン系，フッ素系等の樹脂が挙げられる。
【０１３６】
非水系顔料分散物は、前記式（１）で表される顔料を非水系ビヒクルに分散してなるものである。非水系ビヒクルに使用される樹脂は、例えば、石油樹脂、カゼイン、セラック、ロジン変性マレイン酸樹脂、ロジン変性フェノール樹脂、ニトロセルロース、セルロースアセテートブチレート、環化ゴム、塩化ゴム、酸化ゴム、塩酸ゴム、フェノール樹脂、アルキド樹脂、ポリエステル樹脂、不飽和ポリエステル樹脂、アミノ樹脂、エポキシ樹脂、ビニル樹脂、塩化ビニル、塩化ビニル−酢酸ビニル共重合体、アクリル樹脂、メタクリル樹脂、ポリウレタン樹脂、シリコーン樹脂、フッ素樹脂、乾性油、合成乾性油、スチレン／マレイン酸樹脂、スチレン／アクリル樹脂、ポリアミド樹脂、ポリイミド樹脂、ベンゾグアナミン樹脂、メラミン樹脂、尿素樹脂塩素化ポリプロピレン、ブチラール樹脂、塩化ビニリデン樹脂等が挙げられる。非水系ビヒクルとして、光硬化性樹脂を用いてもよい。
【０１３７】
また、非水系ビヒクルに使用される溶剤としては、例えば、トルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物のようなカルバミン酸エステル等が挙げられる。
【０１３８】
本発明の顔料分散物においては、顔料の分散及び画像の品質を向上させるため界面活性剤を用いてもよい。界面活性剤としては、アニオン性，ノニオン性，カチオン性，両イオン性の界面活性剤が挙げられ、いずれの界面活性剤を用いてもよいが、アニオン性、又は非イオン性の界面活性剤を用いるのが好ましい。アニオン性界面活性剤としては，例えば、脂肪酸塩，アルキル硫酸エステル塩，アルキルベンゼンスルホン酸塩，アルキルナフタレンスルホン酸塩，ジアルキルスルホコハク酸塩，アルキルジアリールエーテルジスルホン酸塩，アルキルリン酸塩，ポリオキシエチレンアルキルエーテル硫酸塩，ポリオキシエチレンアルキルアリールエーテル硫酸塩，ナフタレンスルホン酸フォルマリン縮合物，ポリオキシエチレンアルキルリン酸エステル塩，グリセロールボレイト脂肪酸エステル，ポリオキシエチレングリセロール脂肪酸エステル等が挙げられる。
【０１３９】
ノニオン性界面活性剤としては，例えば、ポリオキシエチレンアルキルエーテル，ポリオキシエチレンアルキルアリールエーテル，ポリオキシエチレンオキシプロピレンブロックコポリマー，ソルビタン脂肪酸エステル，ポリオキシエチレンソルビタン脂肪酸エステル，ポリオキシエチレンソルビトール脂肪酸エステル，グリセリン脂肪酸エステル，ポリオキシエチレン脂肪酸エステル，ポリオキシエチレンアルキルアミン，フッ素系，シリコーン系等が挙げられる。
【０１４０】
３．製造方法  
本発明の顔料分散物の製造方法は、非結晶の下記式（１）で表されるアゾ顔料又は下記（Ａ）〜（Ｇ）のいずれかにＣｕＫα特性Ｘ線回折におけるブラッグ角（２θ±０．２°）の特徴的Ｘ線回折ピークを有する、下記式（１）で表されるアゾ顔料の分散工程を含む、ＣｕＫα特性Ｘ線回折におけるブラッグ角（２θ±０．２°）が４．８°、７．２°及び９．７°に特徴的Ｘ線回折ピークを有する、下記式（１）で表されるアゾ顔料、又はその互変異性体を含む顔料分散物の製造方法である。
（Ａ）６．５°、７．１°及び２１．８°
（Ｂ）６．３°、６．４°及び２２．３°
（Ｃ）５．９°及び７．０°
（Ｄ）４．８°、７．２°及び９．７°
（Ｅ）４．９°、８．９°及び１３．１°
（Ｆ）６．６°、９．２°、１０．３°、２１．４°及び２５．６°
（Ｇ）４．８°、９．２°及び１３．０°
式（１）
【化１２】
0005712166.tif 000016
【０１４１】
すなわち、本発明の顔料分散物は、前記式（１）で表される、非結晶形態アゾ顔料、α型、β型、γ型、δ型、ε型、ζ型、及びη型結晶形態アゾ顔料のいずれかの分散工程を含む、δ型結晶形態アゾ顔料分散物の製造方法である。
【０１４２】
本発明の顔料分散物は、式（１）のアゾ顔料等と水系又は非水系の媒体とを、分散装置を用いて分散することで得られる。
分散装置としては、簡単なスターラーやインペラー攪拌方式、インライン攪拌方式、ミル方式（例えば、コロイドミル、ボールミル、サンドミル、ビーズミル、アトライター、ロールミル、ジェットミル、ペイントシェイカー、アジテーターミル等）、超音波方式、高圧乳化分散方式（高圧ホモジナイザー；具体的な市販装置としてはゴーリンホモジナイザー、マイクロフルイダイザー、ＤｅＢＥＥ２０００等）を使用することができる。
【０１４３】
本発明の顔料分散物の製造に用いる式（１）のアゾ顔料としては、非結晶形態アゾ顔料、α型、β型、γ型、δ型、ε型、ζ型、及びη型結晶形態アゾ顔料のいずれかであり、α型、ε型、又はδ型結晶形態アゾ顔料であることが好ましく、δ型結晶形態アゾ顔料であることがより好ましい。中でも、非結晶形態アゾ顔料を結晶変換により変換したδ型結晶形態アゾ顔料が特に好ましい。
なお、本発明の顔料分散物の製造に用いる式（１）のアゾ顔料等は、上述したように後処理（フィニッシング）が行われたものであることが好ましい。
さらに、非結晶の前記式（１）で表されるアゾ顔料又は前記（Ａ）〜（Ｇ）のいずれかにＣｕＫα特性Ｘ線回折におけるブラッグ角（２θ±０．２°）の特徴的Ｘ線回折ピークを有する、前記式（１）で表されるアゾ顔料の溶媒加熱処理工程を含むことが好ましい。
本発明の顔料分散物は、さらに、非結晶の前記式（１）で表されるアゾ顔料又は下記（Ａ）〜（Ｇ）のいずれかにＣｕＫα特性Ｘ線回折におけるブラッグ角（２θ±０．２°）の特徴的Ｘ線回折ピークを有する、前記式（１）で表されるアゾ顔料の磨砕処理工程を含むことが好ましい。
溶媒加熱処理工程及び磨砕処理工程（好ましくはソルベントソルトミリング）の方法及び条件は分散前の式（１）で表されるアゾ顔料の結晶形に応じて適宜選択することができ、上述したものと同様の方法及び条件を挙げることができる。
【０１４４】
４．用途
本発明の顔料分散物の用途としては、画像、特にカラー画像を形成するための画像記録材料が挙げられ、具体的には、以下に詳述する着色組成物、インク、インクジェット記録用インクを始めとして、感熱記録材料、感圧記録材料、電子写真方式を用いる記録材料、転写式ハロゲン化銀感光材料、印刷インク、記録ペン等があり、好ましくはインクジェット記録用インク、感熱記録材料、電子写真方式を用いる記録材料であり、更に好ましくはインクジェット記録用インクである。
【０１４５】
また、ＣＣＤなどの固体撮像素子やＬＣＤ、ＰＤＰ等のディスプレーで用いられるカラー画像を記録・再現するためのカラーフィルター、各種繊維の染色の為の染色液にも適用できる。
【０１４６】
アゾ顔料は、用いられる系に応じて乳化分散状態、更には固体分散状態でも使用する事が出来る。
【０１４７】
〔着色組成物〕
本発明の着色組成物は、本発明の顔料分散物を含有する着色組成物を意味する。本発明の着色組成物は、媒体を含有させることができるが、媒体として溶媒を用いた場合は特にインクジェット記録用インクとして好適である。本発明の着色組成物は、媒体として、親油性媒体や水性媒体を用いて、それらの中に、本発明にかかるアゾ顔料を分散させることによって作製することができる。好ましくは、水性媒体を用いる場合である。本発明の着色組成物には、媒体を除いたインク用組成物も含まれる。本発明の着色組成物は、必要に応じてその他の添加剤を、本発明の効果を害しない範囲内において含有しうる。その他の添加剤としては、例えば、乾燥防止剤（湿潤剤）、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤等の公知の添加剤（特開２００３−３０６６２３号公報に記載）が挙げられる。これらの各種添加剤は、水溶性インクの場合にはインク液に直接添加する。油溶性インクの場合には、アゾ顔料分散物の調製後分散物に添加するのが一般的であるが、調製時に油相又は水相に添加してもよい。
【０１４８】
〔インク〕
次に、インクについて説明する。
本発明においてインクは、上記で説明した本発明の顔料分散物又は着色組成物を用いることができる。好ましくは、水溶性溶媒、水等を混合して調製される。ただし、特に問題がない場合は、前記本発明の顔料分散物をそのまま用いてもよい。
【０１４９】
本発明におけるインクジェット記録用インクは本発明の顔料分散物又は着色組成物を含み、本発明におけるインクをインクジェット記録用インクとして用いることもできる。
また、本発明の顔料を含有する着色組成物はインクジェット記録用インクとして好ましく用いることができる。
【０１５０】
〔インクジェット記録用インク〕
次に、インクジェット記録用インクについて説明する。
【０１５１】
インクジェット記録用インク（以下、「インク」という場合がある）は、上記で説明した本発明の顔料分散物又は着色組成物を用いる。好ましくは、水溶性溶媒、水等を混合して調製される。ただし、特に問題がない場合は、前記本発明の顔料分散物をそのまま用いてもよい。
【０１５２】
インク中の顔料分散物の含有割合は、記録媒体上に形成した画像の色相、色濃度、彩度、透明性等を考慮すると、１〜１００質量％の範囲が好ましく、３〜２０質量％の範囲が特に好ましく、その中でも３〜１０質量％の範囲がもっとも好ましい。
【０１５３】
インク１００質量部中に、本発明の顔料を０．１質量部以上２０質量部以下含有するのが好ましく、０．２質量部以上１０質量部以下含有するのがより好ましく、１〜１０質量部含有するのが更に好ましい。また、本発明のインクには、本発明の顔料とともに、他の顔料を併用してもよい。２種類以上の顔料を併用する場合は、顔料の含有量の合計が前記範囲となっているのが好ましい。
【０１５４】
インクは、単色の画像形成のみならず、フルカラーの画像形成に用いることができる。フルカラー画像を形成するために、マゼンタ色調インク、シアン色調インク、及びイエロー色調インクを用いることができ、また、色調を整えるために、更にブラック色調インクを用いてもよい。
【０１５５】
更に、本発明におけるインクは、上記本発明におけるアゾ顔料の他に別の顔料を同時に用いることが出来る。適用できるイエロー顔料としては、例えば、Ｃ．Ｉ．Ｐ．Ｙ．−７４、Ｃ．Ｉ．Ｐ．Ｙ．−１２８、Ｃ．Ｉ．Ｐ．Ｙ．−１５５、Ｃ．Ｉ．Ｐ．Ｙ．−２１３が挙げられ、適用できるマゼンタ顔料としては、Ｃ．Ｉ．Ｐ．Ｖ．−１９、Ｃ．Ｉ．Ｐ．Ｒ．−１２２が挙げられ、適用できるシアン顔料としては、Ｃ．Ｉ．Ｐ．Ｂ．−１５：３、Ｃ．Ｉ．Ｐ．Ｂ．−１５：４が挙げられ、これらとは別に、各々任意のものを使用する事が出来る。適用できる黒色材としては、ジスアゾ、トリスアゾ、テトラアゾ顔料のほか、カーボンブラックの分散物を挙げることができる。
【０１５６】
インクに用いられる水溶性溶媒としては、多価アルコール類、多価アルコール類誘導体、含窒素溶媒、アルコール類、含硫黄溶媒等が使用される。
【０１５７】
具体例としては、多価アルコール類では、エチレングリコール、ジエチレングリコール、プロピレングリコール、ブチレングリコール、トリエチレングリコール、１、５−ペンタンジオール、１，２，６−ヘキサントリオール、グリセリン等が挙げられる。
【０１５８】
前記多価アルコール誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
【０１５９】
また、前記含窒素溶媒としては、ピロリドン、Ｎ−メチル−２−ピロリドン、シクロヘキシルピロリドン、トリエタノールアミン等が、アルコール類としてはエタノール、イソプロピルアルコール、ブチルアルコール、ベンジルアルコール等のアルコール類が、含硫黄溶媒としては、チオジエタノール、チオジグリセロール、スルフォラン、ジメチルスルホキシド等が各々挙げられる。その他、炭酸プロピレン、炭酸エチレン等を用いることもできる。
【０１６０】
本発明に使用される水溶性溶媒は、単独で使用しても、２種類以上混合して使用しても構わない。水溶性溶媒の含有量としては、インク全体の１質量％以上６０質量％以下、好ましくは、５質量％以上４０質量％以下で使用される。インク中の水溶性溶媒量が１質量％よりも少ない場合には、十分な光学濃度が得られない場合が存在し、逆に、６０質量％よりも多い場合には、液体の粘度が大きくなり、インク液体の噴射特性が不安定になる場合が存在する。
【０１６１】
本発明におけるインクの好ましい物性は以下の通りである。インクの表面張力は、２０ｍＮ／ｍ以上６０ｍＮ／ｍ以下であることが好ましい。より好ましくは、２０ｍＮ以上４５ｍＮ／ｍ以下であり、更に好ましくは、２５ｍＮ／ｍ以上３５ｍＮ／ｍ以下である。表面張力が２０ｍＮ／ｍ未満となると記録ヘッドのノズル面に液体が溢れ出し、正常に印字できない場合がある。一方、６０ｍＮ／ｍを超えると、印字後の記録媒体への浸透性が遅くなり、乾燥時間が遅くなる場合がある。なお、上記表面張力は、前記同様ウイルヘルミー型表面張力計を用いて、２３℃、５５％ＲＨの環境下で測定した。
【０１６２】
インクの粘度は、１．２ｍＰａ・ｓ以上８．０ｍＰａ・ｓ以下であることが好ましく、より好ましくは１．５ｍＰａ・ｓ以上６．０ｍＰａ・ｓ未満、更に好ましくは１．８ｍＰａ・ｓ以上４．５ｍＰａ・ｓ未満である。粘度が８．０ｍＰａ・ｓより大きい場合には、吐出性が低下する場合がある。一方、１．２ｍＰａ・ｓより小さい場合には、長期噴射性が悪化する場合がある。
【０１６３】
なお、上記粘度（後述するものを含む）の測定は、回転粘度計レオマット１１５（Ｃｏｎｔｒａｖｅｓ社製）を用い、２３℃でせん断速度を１４００ｓ-1として行った。
【０１６４】
インクには、前記各成分に加えて、上記の好ましい表面張力及び粘度となる範囲で、水が添加される。水の添加量は特に制限は無いが、好ましくは、インク全体に対して、１０質量％以上９９質量％以下であり、より好ましくは、３０質量％以上８０質量％以下である。
【０１６５】
更に必要に応じて、吐出性改善等の特性制御を目的とし、ポリエチレンイミン、ポリアミン類、ポリビニルピロリドン、ポリエチレングリコール、エチルセルロース、カルボキシメチルセルロース等のセルロース誘導体、多糖類及びその誘導体、その他水溶性ポリマー、アクリル系ポリマーエマルション、ポリウレタン系エマルション、親水性ラテックス等のポリマーエマルション、親水性ポリマーゲル、シクロデキストリン、大環状アミン類、デンドリマー、クラウンエーテル類、尿素及びその誘導体、アセトアミド、シリコーン系界面活性剤、フッ素系界面活性剤等を用いることができる。
【０１６６】
また、導電率、ｐＨを調整するため、水酸化カリウム、水酸化ナトリウム、水酸化リチウム等のアルカリ金属類の化合物、水酸化アンモニウム、トリエタノールアミン、ジエタノールアミン、エタノールアミン、２−アミノ−２−メチル−１−プロパノール等の含窒素化合物、水酸化カルシウム等のアルカリ土類金属類の化合物、硫酸、塩酸、硝酸等の酸、硫酸アンモニウム等の強酸と弱アルカリの塩等を使用することができる。
【０１６７】
その他必要に応じ、ｐＨ緩衝剤、酸化防止剤、防カビ剤、粘度調整剤、導電剤、紫外線吸収剤、等も添加することができる。
【０１６８】
〔インクジェット記録方法、インクジェット記録装置及びインクジェット記録用インクタンク〕
インクジェット記録方法は、インクジェット記録用インクを用い、記録信号に応じて記録ヘッドから記録媒体表面にインクを吐出して、記録媒体表面に画像を形成する方法である。
また、インクジェット記録装置は、インクジェット記録用インクを用い、インク（必要により処理液）を記録媒体表面に吐出する記録ヘッドを備え、記録媒体表面に前記インクを記録ヘッドから吐出することにより、画像を形成する装置である。なお、インクジェット記録装置は、記録ヘッドに、インクを供給することができ、かつ、インクジェット記録装置本体に対して脱着可能なインクジェット記録用インクタンク（以下、「インクタンク」と称す場合がある）を備えていてもよい。この場合、このインクジェット記録用インクタンクには、インクが収納される。
【０１６９】
インクジェット記録装置としては、インクジェット記録用インクを用いることが可能な印字方式を備えた通常のインクジェット記録装置が利用でき、この他にも、必要に応じてインクのドライングを制御するためのヒーター等を搭載していたり、中間体転写機構を搭載し、中間体にインク及び処理液を吐出（印字）した後、紙等の記録媒体に転写する機構を備えたものであってもよい。
また、インクジェット記録用インクタンクは、記録ヘッドを備えたインクジェット記録装置に対して脱着可能であり、インクジェット記録装置に装着した状態で、記録ヘッドにインクを供給できる構成を有するものであれば、従来公知のインクタンクが利用できる。
【０１７０】
インクジェット記録方法（装置）は、滲み及び色間滲みの改善効果という観点から熱インクジェット記録方式、又は、ピエゾインクジェット記録方式を採用することが好ましい。熱インクジェット記録方式の場合、吐出時にインクが加熱され、低粘度となっているが、記録媒体上でインクの温度が低下するため、粘度が急激に大きくなる。このため、滲み及び色間滲みに改善効果がある。一方、ピエゾインクジェット方式の場合、高粘度の液体を吐出することが可能であり、高粘度の液体は記録媒体上での紙表面方向への広がりを抑制することが可能となるため、滲み、及び、色間滲みに改善効果がある。
【０１７１】
インクジェット記録方法（装置）において、インクの記録ヘッドへの補給（供給）は、インク液体が満たされたインクタンク（必要により処理液タンクを含む）から行われることがよい。このインクタンクは、装置本体に脱着可能なカートリッジ方式であることがよく、このカートリッジ方式のインクタンクを交換することで、インクの補給が簡易に行われる。
【０１７２】
[カラートナー]
カラートナー１００質量部中のアゾ顔料の含有量は特に制限がないが、０．１質量部以上含有するのが好ましく、１〜２０質量部がより好ましく、２〜１０質量部含有するのが最も好ましい。アゾ顔料を導入するカラートナー用バインダー樹脂としては一般に使用される全てのバインダーが使用出来る。例えば、スチレン系樹脂・アクリル系樹脂・スチレン／アクリル系樹脂・ポリエステル樹脂等が挙げられる。
トナーに対して流動性向上、帯電制御等を目的として無機微粉末、有機微粒子を外部添加しても良い。表面をアルキル基含有のカップリング剤等で処理したシリカ微粒子、チタニア微粒子が好ましく用いられる。なお、これらは数平均一次粒子径が１０〜５００ｎｍのものが好ましく、更にはトナー中に０．１〜２０質量％添加するのが好ましい。
【０１７３】
離型剤としては、従来使用されている離型剤は全て使用することができる。具体的には、低分子量ポリプロピレン・低分子量ポリエチレン・エチレン−プロピレン共重合体等のオレフィン類、マイクロクリスタリンワックス・カルナウバワックス・サゾールワックス・パラフィンワックス等があげられる。これらの添加量はトナー中に１〜５質量％添加することが好ましい。
【０１７４】
荷電制御剤としては、必要に応じて添加しても良いが、発色性の点から無色のものが好ましい。例えば４級アンモニウム塩構造のもの、カリックスアレン構造を有するものなどがあげられる。
【０１７５】
キャリアとしては、鉄・フェライト等の磁性材料粒子のみで構成される非被覆キャリア、磁性材料粒子表面を樹脂等によって被覆した樹脂被覆キャリアのいずれを使用してもよい。このキャリアの平均粒径は体積平均粒子径で３０〜１５０μｍが好ましい。
【０１７６】
トナーが適用される画像形成方法としては、特に限定されるものではないが、例えば感光体上に繰り返しカラー画像を形成した後に転写を行い画像を形成する方法や、感光体に形成された画像を逐次中間転写体等へ転写し、カラー画像を中間転写体等に形成した後に紙等の画像形成部材へ転写しカラー画像を形成する方法等があげられる。
【０１７７】
[感熱記録（転写）材料]
感熱記録材料は、支持体上に本発明のアゾ顔料分散物をバインダーとともに塗設したインクシート、及び画像記録信号に従ってサーマルヘッドから加えられた熱エネルギーに対応して移行してきた顔料を固定する受像シートから構成される。インクシートは、本発明のアゾ顔料分散物をバインダーと共に溶媒中に微粒子状に分散させることによってインク液を調製し、該インクを支持体上に塗布して適宜に乾燥することにより形成することができる。支持体上のインクの塗布量は特に制限するものではないが、好ましくは３０〜１０００ｍｇ／ｍ２である。好ましいバインダー樹脂、インク溶媒、支持体、更には受像シートについては、特開平７−１３７４６６号に記載されたものを好ましく用いることができる。
【０１７８】
該感熱記録材料をフルカラー画像記録が可能な感熱記録材料に適用するには、シアン画像を形成することができる熱拡散性シアン色素を含有するシアンインクシート、マゼンタ画像を形成することができる熱拡散性マゼンタ色素を含有するマゼンタインクシート、イエロー画像を形成することができる熱拡散性イエロー色素を含有するイエローインクシートを支持体上に順次塗設して形成する事が好ましい。また、必要に応じて他に黒色画像形成物質を含むインクシートが更に形成されていても良い。
【０１７９】
[カラーフィルター]
カラーフィルターの形成方法としては、初めにフォトレジストによりパターンを形成し、次いで染色する方法、或いは特開平４−１６３５５２号、特開平４−１２８７０３号、特開平４−１７５７５３号公報で開示されているように色素を添加したフォトレジストによりパターンを形成する方法がある。本発明の色素をカラーフィルターに導入する場合に用いられる方法としては、これらのいずれの方法を用いても良いが、好ましい方法としては、特開平４−１７５７５３号や特開平６-３５１８２号に記載されたところの、熱硬化性樹脂、キノンジアジド化合物、架橋剤、色素及び溶剤を含有してなるポジ型レジスト組成物、並びに、それを基体上に塗布後、マスクを通して露光し、該露光部を現像してポジ型レジストパターンを形成させ、上記ポジ型レジストパターンを全面露光し、次いで露光後のポジ型レジストパターンを硬化させることからなるカラーフィルターの形成方法を挙げる事ができる。又、常法に従いブラックマトリックスを形成させ、ＲＧＢ原色系あるいはＹ、Ｍ、Ｃ補色系カラーフィルターを得ることができる。カラーフィルターの場合も本発明のアゾ顔料分散物の使用量の制限はないがアゾ顔料が０．１〜５０質量％の範囲が好ましい。
【０１８０】
この際使用する熱硬化性樹脂、キノンジアジド化合物、架橋剤、及び溶剤とそれらの使用量については、前記特許文献に記載されているものを好ましく使用することができる。
【０１８１】
以下、本発明を実施例に基づき更に詳細に説明するが、本発明はこれらの実施例に何ら限定されるものではない。なお、実施例中、「部」とは質量部を表す。
【実施例】
【０１８２】
アゾ化合物、アゾ顔料のＸ線回折の測定は、日本工業規格ＪＩＳＫ０１３１（Ｘ線回析分析通則）に準じて、粉末Ｘ線回折測定装置ＲＩＮＴ２５００（株式会社リガク製）にてＣｕＫα線を用い、次の条件で行ったものである。
【０１８３】
使用測定器：Ｒｉｇａｋｕ社製  自動Ｘ線回折装置ＲＩＮＴ２５００
Ｘ線管球：Ｃｕ
管電圧：５５ＫＶ
管電流：２８０ｍＡ
スキャン方法：２θ／θスキャン
スキャン速度：６ｄｅｇ．／ｍｉｎ
サンプリング間隔：０．１００ｄｅｇ．
スタート角度（２θ）：５ｄｅｇ．
ストップ角度（２θ）：５５ｄｅｇ．
ダイバージェンススリット：２ｄｅｇ．
スキャッタリングスリット：２ｄｅｇ．
レシービングスリット：０．６ｍｍ
縦型ゴニオメータ使用  
【０１８４】
〔合成例〕
【０１８５】
〔合成例１〕ε型結晶形態アゾ顔料（１）−１の合成
５０ｇの酢酸、８ｇの硫酸からなる混合溶媒に４３％ニトロシル硫酸溶液１６．２ｇを２０分かけて加えた。この溶液を３℃まで冷却し、下式（２）で表される化合物１１．５５ｇを粉末で添加しジアゾ化反応を行った。同温度で１時間攪拌後、余分のニトロシル硫酸を尿素０．０９４ｇで失活させ、ジアゾニウム化合物調製液を得た。
この上述のジアゾニウム化合物調製液の中に上記式（３）で表される化合物１０ｇを粉体にて５℃以下で分割添加した。添加終了後、２０℃へ昇温し２時間反応させてアゾ化合物溶解液を得た。なお、カップリング反応中、顔料の析出は見られず、アゾ化合物溶解液は、得られたアゾ化合物を完全に溶解している状態であった。
メタノール１５０ｍＬからなる貧溶媒を用意し５℃、２００ｒｐｍで攪拌した。この貧溶媒中に上述のアゾ化合物溶解液を滴下した。
そのまま１５分攪拌後、生成した結晶を濾別し、ζ型結晶形態のアゾ顔料（１）−１を得た。
得られた結晶を水２００ｍLに懸濁させ、２８％アンモニア水を加えてｐＨを６．０に調製した。析出している結晶を濾別し、水で十分にかけ洗いを行い、６０℃で２４時間乾燥させた。得られた結晶をアセトン２００ｍＬに懸濁させ、昇温して還流下２時間攪拌した。室温まで冷却し、析出している結晶を濾別し、アセトンで十分にかけ洗いを行い、６０℃にて２４時間乾燥させてε型結晶形態アゾ顔料（１）−１を１８．９ｇ得た。
得られたζ型結晶形態アゾ顔料（１）−１を透過型顕微鏡（日本電子（株）製：ＪＥＭ−１０１０電子顕微鏡）で目視にて観察したところ、１次粒子の長軸方向の長さは、約１５μｍであった。
ζ型結晶形態顔料（１）のＸ線回折の測定を上記の条件により行ったところ、ブラッグ角（２θ±０．２°）が６．６°、９．２°、１０．３°、２１．４°および２５．６°に特徴的なＸ線回折ピークを示した。
ＣｕＫα特性Ｘ線回折図を図１に示す。
得られたε型結晶形態アゾ顔料（１）−１を透過型顕微鏡（日本電子（株）製：ＪＥＭ−１０１０電子顕微鏡）で目視にて観察したところ、１次粒子の長軸方向の長さは、約２５μｍであった。
ε型結晶形態顔料（１）のＸ線回折の測定を上記の条件により行ったところ、ブラッグ角（２θ±０．２°）が４．９°、６．５°、８．９°、９．７°及び１３．１°に特徴的なＸ線回折ピークを示した。
ＣｕＫα特性Ｘ線回折図を図２に示す。
【０１８６】
【化１３】
0005712166.tif 000017
【０１８７】
【化１４】
0005712166.tif 000018
【０１８８】
【化１５】
0005712166.tif 000019
【０１８９】
〔合成例２〕η型結晶形態アゾ顔料（１）−２の合成
式（２）で表される化合物６７．５ｇをリン酸５３０ｍＬに溶解させ、氷冷して内温を３℃まで冷却した。内温が４℃以下になるように１５分間かけて亜硝酸ナトリウム２６．９ｇを分割して添加した。添加終了後、同温度にて５０分間攪拌し、尿素１８．６ｇを分割して添加し、ジアゾニウム塩溶液を得た。別に式（３）で表される化合物４７．９ｇをメタノール１６８０ｍＬに加え、還流下完溶させた。氷冷して内温を０℃まで冷却し、ここに上述のジアゾニウム塩溶液を内温が１０℃以下になるように３０分かけて添加した。内温５℃にて１時間３０分攪拌した後、水１．６Ｌに添加し、３０分間攪拌した。析出している結晶を濾別し、水１Ｌでかけ洗った。得られた結晶を水２．５Ｌに懸濁させ、２８％アンモニア水を加えてｐＨが６．１になるように調製した。析出している結晶を濾別し、水で十分にかけ洗いを行い、６０℃で２４時間乾燥させ、γ型結晶形態アゾ顔料（１）−２を得た。得られたγ型結晶形態アゾ顔料（１）−２をアセトン１．５Ｌに懸濁させ、昇温して還流下２時間攪拌した。析出している結晶を熱時にて濾別して、アセトンで十分かけ洗いを行い、η型結晶形態アゾ顔料（１）−２を得た。得られたη型結晶形態アゾ顔料（１）−２を８０℃にて１５時間乾燥させ、ε型結晶形態アゾ顔料（１）−２を９８．５ｇ得た。得られたγ型結晶形態アゾ顔料（１）−２を透過型顕微鏡（日本電子（株）製：ＪＥＭ−１０１０電子顕微鏡）で目視にて観察したところ、１次粒子の長軸方向の長さは、約２μｍであった。
γ型結晶形態顔料（１）−２のＸ線回折の測定を上記の条件により行ったところ、ブラッグ角（２θ±０．２°）が５．９°、７．０°及び８．９°に特徴的なＸ線回折ピークを示した。
ＣｕＫα特性Ｘ線回折図を図３に示す。
得られたη型結晶形態アゾ顔料（１）−２を透過型顕微鏡（日本電子（株）製：ＪＥＭ−１０１０電子顕微鏡）で目視にて観察したところ、１次粒子の長軸方向の長さは、約１５μｍであった。
η型結晶形態顔料（１）−２のＸ線回折の測定を上記の条件により行ったところ、ブラッグ角（２θ±０．２°）が４．８°、６．５°、９．２°、９．７°、１３．０°及び２４．４°に特徴的なＸ線回折ピークを示した。
ＣｕＫα特性Ｘ線回折図を図４に示す。
得られたε型結晶形態アゾ顔料（１）−２を透過型顕微鏡（日本電子（株）製：ＪＥＭ−１０１０電子顕微鏡）で目視にて観察したところ、１次粒子の長軸方向の長さは、約１５μｍであった。
ε型結晶形態顔料（１）−２のＸ線回折の測定を上記の条件により行ったところ、ブラッグ角（２θ±０．２°）が４．９°、６．５°、８．９°、９．７°、１３．１°、１９．７°及び２５．２°に特徴的なＸ線回折ピークを示した。
ＣｕＫα特性Ｘ線回折図を図５に示す。
【０１９０】
〔合成例３〕ε型結晶形態アゾ顔料（１）−３の合成
式（２）で表される化合物５．８ｇを１２Ｎ塩酸５０ｍＬに溶解し、氷冷して内温を−５℃まで冷却した。０℃以下になるように亜硝酸ナトリウム２．２１ｇが溶解した水３０ｍＬを滴加した。内温０℃にて１時間攪拌し、尿素０．５ｇを分割して加え、ジアソニウム塩溶液を得た。別に式（３）で表される化合物５ｇを酢酸４０ｍＬに加え、内温５０℃にて完溶させ、内温２０℃まで冷却し、上述のジアゾニウム塩溶液に内温が５℃以下になるように滴加した。滴下終了後、内温１０℃まで昇温し、同温度にて３時間攪拌した。析出している結晶を濾別し、水５００ｍＬでかけ洗いを行った。得られた結晶を水２００ｍＬに懸濁させ、２８％アンモニア水を加えてｐＨを６．２に調製した。析出している結晶を濾別し、水で十分にかけ洗いを行った後、８０℃で１２時間乾燥させた。得られた結晶をアセトン１００ｍＬに懸濁させ、昇温して還流下２時間攪拌した。室温まで冷却した後、析出している結晶を濾別しして、アセトンで十分かけ洗いを行い、６０℃にて２４時間乾燥させてε型結晶形態アゾ顔料（１）−３を８．５ｇ得た。
得られたε型結晶形態アゾ顔料（１）−３を透過型顕微鏡（日本電子（株）製：ＪＥＭ−１０１０電子顕微鏡）で目視にて観察したところ、１次粒子の長軸方向の長さは、約２０μｍであった。
ε型結晶形態顔料（１）−３のＸ線回折の測定を上記の条件により行ったところ、ブラッグ角（２θ±０．２°）が４．９°、６．５°、８．９°、９．７°、１３．１°、１９．７°及び２５．２°に特徴的なＸ線回折ピークを示した。
ＣｕＫα特性Ｘ線回折図を図６に示す。
【０１９１】
〔合成例４〕α型結晶形態アゾ顔料（１）−１の合成
合成例１で得られたζ型結晶形態のアゾ顔料（１）−１を水２００ｍLに懸濁させ、２８％アンモニア水を加えてｐＨを６．０に調製した。析出している結晶を濾別し、水で十分にかけ洗いを行った。得られた結晶をアセトン２００ｍＬに懸濁させ、昇温して還流下２時間攪拌した。室温まで冷却し、析出している結晶を濾別し、アセトンで十分にかけ洗いを行い、β型結晶形態顔料（１）−１を得た。さらに８０℃２４時間乾燥させ、α型結晶形態アゾ顔料（１）−１を１９．８８ｇ（収率９１．０％）得た。
ζ型結晶形態アゾ顔料（１）−１を透過型顕微鏡（日本電子（株）製：ＪＥＭ−１０１０電子顕微鏡）で目視にて観察したところ、１次粒子の長軸方向の長さは、約１５μｍであった。
ζ型結晶形態顔料（１）−１のＸ線回折の測定を上記の条件により行ったところ、ブラッグ角（２θ±０．２°）が６．６°、９．２°、１０．３°、２１．４°および２５．６°に特徴的なＸ線回折ピークを示した。
ＣｕＫα特性Ｘ線回折図を図７に示す。
得られたα型結晶形態アゾ顔料（１）−１を透過型顕微鏡（日本電子（株）製：ＪＥＭ−１０１０電子顕微鏡）で目視にて観察したところ、１次粒子の長軸方向の長さは、約１５μｍであった。
α型結晶形態アゾ顔料（１）−１のＸ線回折の測定を上記の条件により行ったところ、ブラッグ角（２θ±０．２°）が６．５°、７．１°、１４．４°、２１．８°および２３．６°に特徴的なＸ線回折ピークを示した。
ＣｕＫα特性Ｘ線回折図を図８に示す。
【０１９２】
〔合成例５〕α型結晶形態アゾ顔料（１）−２の合成
式（２）で表される化合物６７．５ｇをリン酸５３０ｍＬに溶解させ、氷冷して内温を３℃まで冷却した。内温が４℃以下になるように１５分間かけて亜硝酸ナトリウム２６．９ｇを分割して添加した。添加終了後、同温度にて５０分間攪拌し、尿素１８．６ｇを分割して添加し、ジアゾニウム塩溶液を得た。別に式（３）で表される化合物４７．９ｇをメタノール１６８０ｍＬに加え、還流下完溶させた。氷冷して内温を０℃まで冷却し、ここに上述のジアゾニウム塩溶液を内温が１０℃以下になるように３０分かけて添加した。内温５℃にて１時間３０分攪拌した後、水１．６Ｌに添加し、３０分間攪拌した。析出している結晶を濾別し、水１Ｌでかけ洗った。得られた結晶を水２．５Ｌに懸濁させ、２８％アンモニア水を加えてｐＨが６．１になるように調製した。析出している結晶を濾別し、水で十分にかけ洗いを行った。得られた結晶をアセトン１．５Ｌに懸濁させ、昇温して還流下２時間攪拌した。析出している結晶を熱時にて濾別して、アセトンで十分かけ洗いを行い、β型結晶形態アゾ顔料（１）−２を１０３．５ｇ得た。
得られたβ型結晶形態アゾ顔料（１）−２を６０℃２４時間乾燥させ、α型結晶形態アゾ顔料（１）−２を９２．８ｇ（収率８８．８％）得た。  
得られたβ型結晶形態アゾ顔料（１）−２を透過型顕微鏡（日本電子（株）製：ＪＥＭ−１０１０電子顕微鏡）で目視にて観察したところ、１次粒子の長軸方向の長さは、約１０μｍであった。
β型結晶形態顔料（１）−２のＸ線回折の測定を上記の条件により行ったところ、ブラッグ角（２θ±０．２°）が６．３°、６．４°及び２２．３°に特徴的なＸ線回折ピークを示した。
ＣｕＫα特性Ｘ線回折図を図９に示す。
得られたα型結晶形態アゾ顔料（１）−２を透過型顕微鏡（日本電子（株）製：ＪＥＭ−１０１０電子顕微鏡）で目視にて観察したところ、１次粒子の長軸方向の長さは、約１０μｍであった。
α型結晶形態顔料（１）−２のＸ線回折の測定を上記の条件により行ったところ、ブラッグ角（２θ±０．２°）が６．５°、７．１°、１４．４°、２１．８°および２３．６°に特徴的なＸ線回折ピークを示した。
ＣｕＫα特性Ｘ線回折図を図１０に示す。
【０１９３】
〔合成例６〕α型結晶形態アゾ顔料（１）−３の合成
式（２）で表される化合物５．８ｇを１２Ｎ塩酸５０ｍＬに溶解し、氷冷して内温を−５℃まで冷却した。０℃以下になるように亜硝酸ナトリウム２．２１ｇが溶解した水３０ｍＬを滴加した。内温０℃にて１時間攪拌し、尿素０．５ｇを分割して加え、ジアソニウム塩溶液を得た。別に式（３）で表される化合物５ｇを酢酸４０ｍＬに加え、内温５０℃にて完溶させ、内温２０℃まで冷却し、上述のジアゾニウム塩溶液に内温が５℃以下になるように滴加した。滴下終了後、内温１０℃まで昇温し、同温度にて３時間攪拌した。析出している結晶を濾別し、水５００ｍＬでかけ洗いを行った。得られた結晶を水２００ｍＬに懸濁させ、２８％アンモニア水を加えてｐＨを６．２に調製した。析出している結晶を濾別し、水で十分にかけ洗いを行った後、アセトン１００ｍＬに懸濁させ、昇温して還流下２時間攪拌した。室温まで冷却した後、析出している結晶を濾別しして、アセトンで十分かけ洗いを行い、β型結晶形態アゾ顔料（１）−３を８．９ｇ得た。
得られたβ型結晶形態アゾ顔料（１）−３を６０℃２４時間乾燥させ、α型結晶形態アゾ顔料（１）−３を８．２ｇ（収率７５．１％）得た。  
得られたβ型結晶形態アゾ顔料（１）−３を透過型顕微鏡（日本電子（株）製：ＪＥＭ−１０１０電子顕微鏡）で目視にて観察したところ、１次粒子の長軸方向の長さは、約１０μｍであった。
β型結晶形態顔料（１）−３のＸ線回折の測定を上記の条件により行ったところ、ブラッグ角（２θ±０．２°）が６．３°、６．４°及び２２．３°に特徴的なＸ線回折ピークを示した。
ＣｕＫα特性Ｘ線回折図を図１１に示す。
得られたα型結晶形態アゾ顔料（１）−３を透過型顕微鏡（日本電子（株）製：ＪＥＭ−１０１０電子顕微鏡）で目視にて観察したところ、１次粒子の長軸方向の長さは、約１０μｍであった。
α型結晶形態顔料（１）−３のＸ線回折の測定を上記の条件により行ったところ、ブラッグ角（２θ±０．２°）が６．５°、７．１°、１４．４°、２１．８°および２３．６°に特徴的なＸ線回折ピークを示した。
ＣｕＫα特性Ｘ線回折図を図１２に示す。
【０１９４】
〔合成例７〕非晶質なアゾ化合物（１）−１の合成
亜硝酸ナトリウム２．２ｇを水５０ｍLに溶解させた。別に式（２）で表されるアミノ化合物５．８ｇを濃塩酸５０ｍLに溶解させた後、内温−１０℃まで冷却した。この中に内温が０℃以下になるように先述の亜硝酸ナトリウム水溶液を滴下した。内温−１０℃〜０℃にて１時間攪拌した後、内温０℃以下にて尿素１．８ｇを加えた。添加終了後１５分間同温度にて攪拌し、ジアゾニウム塩溶液を得た。別に式（３）の化合物５ｇをメタノール１７５ｍLに加えた後昇温し、還流下溶解させた。この溶液を内温０℃まで冷却し、先述のジアゾニウム塩溶液を内温が１０℃以下になるように添加した。内温１０℃にて１時間攪拌した後、析出している固体を濾別した。メタノール、水で十分にかけ洗いを行った後、水３００ｍLに懸濁させ、２８％アンモニア水溶液を添加してｐＨを６．０に調整した。析出している固体を濾別して水で十分にかけ洗いを行い、６０℃にて乾燥後、非晶質なアゾ化合物（１）−１を９．８ｇ得た。
得られたアゾ化合物（１）−１の１次粒子の長軸方向の長さは、約０．５μｍであった。
アゾ化合物（１）−１のＸ線回折の測定を上記の条件により行ったところ、特徴的なＸ線回折ピークが見られなかった。
【０１９５】
〔合成例８〕δ型結晶形態のアゾ顔料（１）−２の合成
合成例７で得られた非晶質なアゾ化合物（１）−１、５ｇをエチレングリコール５０ｍLに懸濁させた。内温１００℃まで昇温した後、同温度にて２時間攪拌した。内温３０℃まで冷却した後、析出している固体を濾別し、δ型結晶形態のアゾ顔料（１）−２を４．５ｇ得た。
得られたδ型結晶形態のアゾ顔料（１）−２の１次粒子の長軸方向の長さは、約０．６μｍであった。
得られたδ型結晶形態のアゾ顔料（１）−２のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図１３に示す。
【０１９６】
〔合成例９〕
亜硝酸ナトリウム２．２ｇを水５０ｍLに溶解させた。別に式（２）で表されるアミノ化合物５．８ｇを濃塩酸５０ｍLに溶解させた後、内温−１０℃まで冷却した。この中に内温が０℃以下になるように先述の亜硝酸ナトリウム水溶液を滴下した。内温−１０℃〜０℃にて１時間攪拌した後、内温０℃以下にて尿素１．８ｇを加えた。添加終了後１５分間同温度にて攪拌し、ジアゾニウム塩溶液を得た。このジアゾニウム塩溶液に式（３）の化合物５ｇを内温が５℃以下になるように少しずつ加えた。添加終了後、内温１０℃まで昇温し、同温度にて３時間攪拌した後、析出している固体を濾別した。水で十分にかけ洗いを行った後、水２００ｍLに懸濁させ、２８％アンモニア水溶液を添加してｐＨを６．０に調整した。析出している固体を濾別して水で十分にかけ洗いを行い、６０℃にて乾燥後、非晶質なアゾ化合物（１）−３を９．９ｇ得た。
得られたアゾ化合物（１）−３の１次粒子の長軸方向の長さは、約０．３μｍであった。
アゾ化合物（１）−３のＸ線回折の測定を上記の条件により行ったところ、特徴的なＸ線回折ピークが見られなかった。
【０１９７】
得られた非晶質なアゾ化合物（１）−３、５ｇをエチレングリコール５０ｍLに懸濁させた。内温１２０℃まで昇温した後、同温度にて２時間攪拌した。内温３０℃まで冷却した後、析出している固体を濾別し、δ型結晶形態のアゾ顔料（１）−４を４．５ｇ得た。
得られたアゾ顔料（１）−４の１次粒子の長軸方向の長さは、約０．５μｍであった。
得られたアゾ顔料（１）−４のＸ線回折の測定を上記の条件により行ったところ、ブラッグ角（２θ±０．２°）が４．８°、７．２°及び９．７°に特徴的なＸ線回折ピークを示した。
ＣｕＫα特性Ｘ線回折図を図１４に示す。
【０１９８】
〔合成例１０〕
式（２）の化合物３４．６ｇを酢酸１５０ｇに懸濁し、硫酸２４ｇを内温が２０℃〜３０℃になるように滴下した。さらに内温が２０℃〜３０℃になるように４３％ニトロシル硫酸の硫酸溶液４８．６ｇを滴下し、内温２０℃にて１時間攪拌後、尿素０．２８ｇを添加してジアゾニウム塩溶液を得た。このジアゾニウム塩溶液に式（３）の化合物３０ｇを内温が２０℃〜３０℃になるように分割して添加し、内温２５℃にて１時間攪拌し、アゾ化合物の均一反応液を得た。別に３６０ｇのメタノールを内温２５℃にて用意し、上述のアゾ化合物の均一反応液を内温が３０℃以下になるように添加し、１０分間攪拌した後、析出している固体を濾別した。３００ｍLのメタノールでかけ洗いした後、水９００ｍLに懸濁させ、２８％アンモニウム水溶液を添加してｐＨを６．０に調整した。析出している固体を濾別し、ζアゾ顔料（１）−５を得た。
得られたアゾ顔料（１）−５の１次粒子の長軸方向の長さは、約２μｍであった。
得られたアゾ顔料（１）−５のＸ線回折の測定を上記の条件により行ったところ、ブラッグ角（２θ±０．２°）が６．５°、６．７°、９．１°および２１．３°に特徴的なＸ線回折ピークを示した。
ＣｕＫα特性Ｘ線回折図を図１５に示す。
【０１９９】
得られたアゾ顔料（１）−５、５ｇを硫酸５０ｍLに溶解させ、水３００ｍLに内温が１５℃以下になるように添加した。析出している固体を濾別し、十分に水でかけ洗いした後、水３００ｍLに懸濁させ、２８％アンモニア水溶液を添加してｐHを６．１に調整した。析出している固体を濾別して、水で十分にかけ洗いを行い、６０℃にて乾燥後、非晶質なアゾ化合物（１）−６を３．９ｇ得た。
得られたアゾ化合物（１）−６の１次粒子の長軸方向の長さは、約０．２μｍであった。
アゾ化合物（１）−６のＸ線回折の測定を上記の条件により行ったところ、特徴的なＸ線回折ピークが見られなかった。
【０２００】
得られた非晶質なアゾ化合物（１）−６、３ｇをエチレングリコール３０ｍLに懸濁させた。内温１２０℃まで昇温した後、同温度にて２時間攪拌した。内温３０℃まで冷却した後、析出している固体を濾別し、δ型結晶形態のアゾ顔料（１）−７を２．４ｇ得た。
得られアゾ顔料（１）−７の１次粒子の長軸方向の長さは、約０．３μｍであった。
得られたアゾ顔料（１）−７のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図１６に示す。
【０２０１】
〔合成例１１〕非晶質
実施例３で得られたアゾ顔料（１）−５、５ｇをリン酸５０ｍLに溶解させ、水３００ｍLに内温が１５℃以下になるように添加した。析出している固体を濾別し、十分に水でかけ洗いした後、水３００ｍLに懸濁させ、２８％アンモニア水溶液を添加してｐHを７．２に調整した。析出している固体を濾別して、水で十分にかけ洗いを行い、６０℃にて乾燥後、非晶質なアゾ化合物（１）−８を４．２ｇ得た。
得られたアゾ化合物（１）−８の１次粒子の長軸方向の長さは、約０．２μｍであった。
アゾ化合物（１）−８のＸ線回折の測定を上記の条件により行ったところ、特徴的なＸ線回折ピークが見られなかった。
【０２０２】
得られた非晶質なアゾ化合物（１）−８、３ｇをエチレングリコール３０ｍLに懸濁させた。内温１２０℃まで昇温した後、同温度にて２時間攪拌した。内温３０℃まで冷却した後、析出している固体を濾別し、δ型結晶形態のアゾ顔料（１）−９を２．４ｇ得た。
得られたアゾ顔料（１）−９の１次粒子の長軸方向の長さは、約０．２μｍであった。
得られたアゾ顔料（１）−９のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図１７に示す。
【０２０３】
〔合成例１２〕非晶質
式（２）の化合物１１．５ｇを酢酸５０ｇに懸濁させ、内温が２０℃〜３０℃になるように４３％ニトロシル硫酸の硫酸溶液を滴下した。内温２０℃にて１時間攪拌した後、尿素０．１ｇを添加してジアゾニウム塩溶液を得た。別に式（３）の化合物１０ｇを酢酸１００ｍLに溶解させ、上述のジアゾニウム塩溶液に内温が２０℃〜２５℃になるように滴下した。内温２０℃にて１時間攪拌し、アゾ化合物（１）の均一反応液を得た。別に水１５０ｇを用意し、内温２０℃〜２５℃にて上述のアゾ化合物（１）の均一反応液を滴下した。析出している固体を濾別した後、水で十分にかけ洗いを行い、水２００ｍLに懸濁させ、２８％アンモニア水溶液を添加してｐＨを６．２に調整した。析出している固体を濾別して、水で十分にかけ洗い、非晶質なアゾ化合物（１）−１０を得た。
得られたアゾ化合物（１）−１０の１次粒子の長軸方向の長さは、約０．２μｍであった。
水分測定を行ったところ、水の含率が６８％だった。
アゾ化合物（１）−１０のＸ線回折の測定を上記の条件により行ったところ、特徴的なＸ線回折ピークが見られなかった。
【０２０４】
得られた非晶質な含水のアゾ化合物（１）−１０、１０ｇをエチレングリコール３０ｍLに懸濁させた。内温９５℃まで昇温した後、同温度にて２時間攪拌した。内温３０℃まで冷却した後、析出している固体を濾別し、δ型結晶形態のアゾ顔料（１）−１１を２．９ｇ得た。
得られたアゾ顔料（１）−１１の１次粒子の長軸方向の長さは、約０．１５μｍであった。
得られたアゾ顔料（１）−１１のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図１８に示す。
【０２０５】
〔合成例１３〕δ型
実施例５で得られた非晶質な含水のアゾ化合物（１）−１０を乾燥し、アゾ化合物（１）−１２を得た。アゾ化合物（１）−１２、１０ｇをエチレングリコール１００ｍLに懸濁させ、内温１２０℃まで昇温した後、同温度にて2時間攪拌した。内温３０℃まで冷却した後、析出している固体を濾別し、δ型結晶形態のアゾ顔料（１）−１３を９．１ｇ得た。
得られたアゾ顔料（１）−１３の１次粒子の長軸方向の長さは、約０．２μｍであった。
得られたアゾ顔料（１）−１３のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図１９に示す。
【０２０６】
〔合成例１４〕δ型
アゾ化合物（１）−１２、１０ｇをエチレングリコール５０ｍL、水５０ｍLの混合溶媒に懸濁させ、内温９５℃まで昇温した後、同温度にて２時間攪拌した。内温３０℃まで冷却した後、析出している固体を濾別し、δ型結晶形態のアゾ顔料（１）−１４を９．３ｇ得た。
得られたアゾ顔料（１）−１４の１次粒子の長軸方向の長さは、約０．２μｍであった。
得られたアゾ顔料（１）−１４のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図２０に示す。
【０２０７】
〔合成例１５〕δ型
アゾ化合物（１）−１２、１０ｇをエチレングリコール５ｍL、水９５ｍLの混合溶媒に懸濁させ、内温８５℃まで昇温した後、同温度にて2時間攪拌した。内温３０℃まで冷却した後、析出している固体を濾別し、δ型結晶形態のアゾ顔料（１）−１５を９．５ｇ得た。
得られたアゾ顔料（１）−１５の１次粒子の長軸方向の長さは、約０．１５μｍであった。
得られたアゾ顔料（１）−１５のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図２１に示す。
【０２０８】
〔合成例１６〕δ型
アゾ化合物（１）−１２、１０ｇをイソプロパノール４０ｍL、水６０ｍLの混合溶媒に懸濁させ、内温８０℃まで昇温した後、同温度にて2時間攪拌した。内温３０℃まで冷却した後、析出している固体を濾別し、δ型結晶形態のアゾ顔料（１）−１６を８．２ｇ得た。
得られたアゾ顔料（１）−１６の１次粒子の長軸方向の長さは、約５μｍであった。
得られたアゾ顔料（１）−１６のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図２２に示す。
【０２０９】
〔合成例１７〕δ型
アゾ化合物（１）−１２、１０ｇをイソブチルアルコール１００ｍL、水１０ｍLに懸濁させ、内温８０℃まで昇温した後、同温度にて２時間攪拌した。内温３０℃まで冷却した後、析出している固体を濾別し、δ型結晶形態のアゾ顔料（１）−１７を７．９ｇ得た。
得られたアゾ顔料（１）−１７の１次粒子の長軸方向の長さは、約１５μｍであった。
得られたアゾ顔料（１）−１７のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図２３に示す。
【０２１０】
〔合成例１８〕δ型
アゾ化合物（１）−１２、１０ｇを酢酸ブチル１００ｍLに懸濁させ、内温９０℃まで昇温した後、同温度にて２時間攪拌した。内温３０℃まで冷却した後、析出している固体を濾別し、δ型結晶形態のアゾ顔料（１）−１８を８．５ｇ得た。
得られたアゾ顔料（１）−１８の１次粒子の長軸方向の長さは、約２０μｍであった。
得られたアゾ顔料（１）−１８のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図２４に示す。
【０２１１】
〔合成例１９〕非晶質
式（２）の化合物１１．５ｇを酢酸５０ｇに懸濁させ、内温が２０℃〜３０℃になるように４３％ニトロシル硫酸の硫酸溶液を滴下した。内温２０℃にて１時間攪拌した後、尿素０．１ｇを添加してジアゾニウム塩溶液を得た。別に式（３）の化合物１０ｇを酢酸１００ｍLに溶解させ、上述のジアゾニウム塩溶液に内温が２０℃〜２５℃になるように滴下した。内温２０℃にて１時間攪拌し、アゾ化合物（１）の均一反応液を得た。別に水１５０ｇを用意し、内温２０℃〜２５℃にて上述のアゾ化合物（１）の均一反応液を滴下した。析出している固体を濾別した後、水で十分にかけ洗いを行い、非晶質なアゾ化合物（１）−１９を得た。
得られたアゾ化合物（１）−１９の１次粒子の長軸方向の長さは、約０．２μｍであった。
アゾ化合物（１）−１９のＸ線回折の測定を上記の条件により行ったところ、特徴的なＸ線回折ピークが見られなかった。
【０２１２】
δ型
得られた非晶質なアゾ化合物（１）−１９を水１２０ｍL、エチレングリコール１８０ｍLの混合溶媒に懸濁させた。２８％アンモニア水溶液でｐＨを６．２８に調整した後、内温８５℃まで昇温し、同温度にて２時間攪拌した。内温３０℃まで冷却した後、析出している結晶を濾別し、水で十分にかけ洗いを行い、δ型結晶形態のアゾ顔料（１）−２０を１９．５ｇ得た。
得られたアゾ顔料（１）−２０の１次粒子の長軸方向の長さは、約０．３μｍであった。
得られたアゾ顔料（１）−２０のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図２５に示す。
【０２１３】
〔合成例２０〕δ型
式（２）の化合物１１．５ｇを酢酸５０ｇに懸濁させ、内温が２０℃〜３０℃になるように４３％ニトロシル硫酸の硫酸溶液を滴下した。内温２０℃にて１時間攪拌した後、尿素０．１ｇを添加してジアゾニウム塩溶液を得た。別に式（３）の化合物１０ｇを酢酸１００ｍLに溶解させ、上述のジアゾニウム塩溶液に内温が２０℃〜２５℃になるように滴下した。内温２０℃にて１時間攪拌し、アゾ化合物（１）の均一反応液を得た。別に水１５０ｇを用意し、内温２０℃〜２５℃にて上述のアゾ化合物（１）の均一反応液を滴下した。同温度にて３０分間攪拌した後、エチレングリコール２０ｍLを添加し、内温８５℃まで昇温し、同温度にて２時間攪拌した。内温３０℃まで冷却した後、析出している結晶を濾別し、水で十分にかけ洗いを行い、δ型結晶形態のアゾ顔料（１）−２１を１９．９ｇ得た。
得られたアゾ顔料（１）−２１の１次粒子の長軸方向の長さは、約０．２μｍであった。
得られたアゾ顔料（１）−２１のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図２６に示す。
【０２１４】
〔合成例２１〕δ型
式（２）の化合物１１．５ｇを酢酸５０ｇに懸濁させ、内温が２０℃〜３０℃になるように４３％ニトロシル硫酸の硫酸溶液を滴下した。内温２０℃にて１時間攪拌した後、尿素０．１ｇを添加してジアゾニウム塩溶液を得た。別に式（３）の化合物１０ｇを酢酸１００ｍLに溶解させ、上述のジアゾニウム塩溶液に内温が２０℃〜２５℃になるように滴下した。内温２０℃にて１時間攪拌し、アゾ化合物（１）の均一反応液を得た。別に水１５０ｇを用意し、内温２０℃〜２５℃にて上述のアゾ化合物（１）の均一反応液を滴下した。同温度にて３０分間攪拌した後、エチレングリコール２０ｍLを添加した。内温３０℃以下になるように２８％アンモニア水溶液を添加してｐＨを４．０１に調整した後、内温８５℃まで昇温し、同温度にて２時間攪拌した。内温３０℃まで冷却した後、析出している結晶を濾別し、水で十分にかけ洗いを行い、δ型結晶形態のアゾ顔料（１）−２２を１９．９ｇ得た。
得られたアゾ顔料（１）−２２の１次粒子の長軸方向の長さは、約０．５μｍであった。
得られたアゾ顔料（１）−２２のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図２７に示す。
【０２１５】
〔合成例２２〕δ型
式（２）の化合物１１．５ｇを酢酸５０ｇに懸濁させ、内温が２０℃〜３０℃になるように４３％ニトロシル硫酸の硫酸溶液を滴下した。内温２０℃にて１時間攪拌した後、尿素０．１ｇを添加してジアゾニウム塩溶液を得た。別に式（３）の化合物１０ｇを酢酸１００ｍLに溶解させ、上述のジアゾニウム塩溶液に内温が２０℃〜２５℃になるように滴下した。内温２０℃にて１時間攪拌し、アゾ化合物（１）の均一反応液を得た。別に水１５０ｇを用意し、内温２０℃〜２５℃にて上述のアゾ化合物（１）の均一反応液を滴下した。同温度にて３０分間攪拌した後、エチレングリコール２０ｍLを添加し、内温８５℃まで昇温し、同温度にて２時間攪拌した。内温３０℃まで冷却した後、内温が３０℃以下になるように２８％アンモニア水溶液を添加してｐHを６．５０に調整した。析出している結晶を濾別し、水で十分にかけ洗いを行い、δ型結晶形態のアゾ顔料（１）−２３を１９．９ｇ得た。
得られたアゾ顔料（１）−２３の１次粒子の長軸方向の長さは、約０．４μｍであった。
得られたアゾ顔料（１）−２３のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図２８に示す。
【０２１６】
〔合成例２３〕δ型
式（２）の化合物１１．５ｇを酢酸５０ｇに懸濁させ、内温が２０℃〜３０℃になるように４３％ニトロシル硫酸の硫酸溶液を滴下した。内温２０℃にて１時間攪拌した後、尿素０．１ｇを添加してジアゾニウム塩溶液を得た。別に式（３）の化合物１０ｇを酢酸１００ｍLに溶解させ、上述のジアゾニウム塩溶液に内温が２０℃〜２５℃になるように滴下した。内温２０℃にて１時間攪拌し、アゾ化合物（１）の均一反応液を得た。別に水１５０ｇを用意し、内温２０℃〜２５℃にて上述のアゾ化合物（１）の均一反応液を滴下した。同温度にて３０分間攪拌した後、エチレングリコール２０ｍLを添加し、内温８５℃まで昇温し、同温度にて２時間攪拌した。内温３０℃まで冷却した後、析出している結晶を濾別し、水で十分にかけ洗いを行い、１％炭酸水素ナトリウム水溶液１００ｍLでかけ洗いを行った。さらに水で十分にかけ洗いを行い、δ型結晶形態のアゾ顔料（１）−２４を１９．８ｇ得た。
得られたアゾ顔料（１）−２４の１次粒子の長軸方向の長さは、約０．１５μｍであった。
得られたアゾ顔料（１）−２４のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図２９に示す。
【０２１７】
〔合成例２４〕δ型
アゾ化合物（１）−１２、１０ｇをエチレングリコール１００ｍLに懸濁させ、室温にて２４時間攪拌した。析出している固体を濾別し、δ型結晶形態のアゾ顔料（１）−２５を９．５ｇ得た。
得られたアゾ顔料（１）−２５の１次粒子の長軸方向の長さは、約０．２μｍであった。
得られたアゾ顔料（１）−２５のＸ線回折の測定を上記の条件により行ったところ、ブラッグ角（２θ±０．２°）が４．８°、７．２°、９．５°、９．７°、１０．７°、１７．４°、１９．０°、２０．１°、及び２６．８°に特徴的なＸ線回折ピークを示した。
ＣｕＫα特性Ｘ線回折図を図３０に示す。
【０２１８】
［合成例２５］
式（２）の化合物１１．５ｇを酢酸５０ｇに懸濁させ、内温が２０℃〜３０℃になるように４３％ニトロシル硫酸の硫酸溶液を滴下した。内温２０℃にて１時間攪拌した後、尿素０．１ｇを添加してジアゾニウム塩溶液を得た。別に式（２）の化合物１０ｇを酢酸１００ｍＬに溶解させ、上述のジアゾニウム塩溶液に内温が２０℃〜２５℃になるように滴下した。内温２０℃にて１時間攪拌し、アゾ化合物（１）の均一反応液を得た。別に水１５０ｇを用意し、内温２０℃〜２５℃にて上述のアゾ化合物（１）の均一反応液を滴下した。析出している固体を濾別した後、水で十分にかけ洗いを行い、水２００ｍＬに懸濁させ、２８％アンモニア水溶液を添加してｐＨを６．２に調整した。析出している固体を濾別して、水で十分にかけ洗い、非晶質なアゾ化合物（１）を得た。
得られたアゾ化合物（１）の１次粒子の長軸方向の長さは、約０．２μｍであった。
水分測定を行ったところ、水の含率が６８％だった。
アゾ化合物（１）のＸ線回折の測定を上記の条件により行ったところ、特徴的なＸ線回折ピークが見られなかった。
ＣｕＫα特性Ｘ線回折図を図３１に示す。
【０２１９】
得られた非晶質な含水のアゾ化合物（１）４０ｇをエチレングリコール３０ｍＬに懸濁させた。内温８０℃まで昇温した後、同温度にて２時間攪拌した。内温３０℃まで冷却した後、析出している固体を濾別し、（１）−δ型結晶形態のアゾ顔料（１）−２６を１１ｇ得た。
得られたアゾ顔料（１）−２６の１次粒子の長軸方向の長さは、約０．５μｍであった。
得られたアゾ顔料（１）−２６のＸ線回折の測定を上記の条件により行ったところ、ブラッグ角（２θ±０．２°）が４．８°、７．２°、９．７°、２０．０°１７．３°、２６．０°および２６．７°に特徴的なＸ線回折ピークを示した。
ＣｕＫα特性Ｘ線回折図を図３２に示す。
【０２２０】
［合成例２６］
得られたアゾ顔料（１）−２６についてソルトミリングを行い、一次粒子の長軸方向の長さが０．０５μｍのペースト状のアゾ顔料（１）−２７を得た。得られたペースト状のアゾ顔料（１）−２７を乾燥させ、Ｘ線回折の測定を上記の条件により行ったところ、ブラッグ角（２θ±０．２°）が４．８°、７．２°、９．７°、２０．０°１７．３°、２６．０°および２６．７°に特徴的なＸ線回折ピークを示した。
（１）−δ型結晶形態アゾ顔料（１）−２７のＣｕＫα特性Ｘ線回折図を図３３に示す。
【０２２１】
〔共重合体の合成（１）〕
窒素雰囲気下、ジプロピレングリコール５８．７ｇを内温７０℃に昇温し、ここにメタクリル酸を１０．８ｇ、メタクリル酸ベンジルを３９．４ｇ、Ｖ−６０１を１．２ｇ、ジプロピレングリコールを５８．７ｇを混合した溶液を３時間かけて滴下した。同温度にてさらに１時間攪拌した後、Ｖ−６０１（重合開始剤：和光純薬社製）を０．６ｇ添加し、同温度にてさらに２時間攪拌した。同温度にて５０％水酸化カリウム水溶液を１１．３ｇ滴下した後、同温度で１時間攪拌した。室温にまで冷却し、メタクリル酸ベンジル（６６．７モル％）、メタクリル酸（３３．３モル％）の共重合体（Ｍｗ＝８３，０００、酸価１４０ｍｇＫＯＨ）のジプロピレングリコール溶液を得た。
【０２２２】
〔共重合体の合成（２）〕
窒素雰囲気下、ジプロピレングリコール４１．１ｇを内温７０℃に昇温し、ここにメタクリル酸を９．６ｇ、メタクリル酸メチルを１６．８ｇ、メタクリル酸２−エチルヘキシルを８．９ｇ、V-６０１を２．５ｇ、ジプロピレングリコールを４１．１ｇを混合した溶液を３時間かけて滴下した。他の操作は共重合体の合成（１）と同様に行うことで、メタクリル酸メチル（４７．８モル％）、メタクリル酸（３１．８モル％）、メタクリル酸２−エチルヘキシル（２０．４モル％）の共重合体（Ｍｗ＝８３，０００、酸価１５４ｍｇＫＯＨ）のジプロピレングリコール溶液を得た。
【０２２３】
〔顔料分散物の作製〕
（実施例１〜８）
上記合成例１で合成したε型結晶形態アゾ顔料（１）−１を２．５部、オレイン酸ナトリウム０．５部、グリセリン５部、水４２部を混合し、直径０．１ｍｍのジルコニアビーズ１００部とともに遊星型ボールミルを用いて毎分３００回転、３時間分散を行った。分散終了後、ジルコニアビーズを分離し、黄色の顔料分散物１を得た。
上記合成例２，４，７，８，１０，及び１３で合成した表１に記載の顔料についてもそれぞれ同様の操作を行い、黄色の実施例２〜８の顔料分散物２〜８を得た。
得られた顔料分散物２〜８を室温にて乾燥させた後、得られた結晶のＸ線回折の測定を上記の条件により行ったところ、ブラッグ角（２θ±０．２°）が４．８°、７．２°、９．７°、１７．４°及び２０．１°に特徴的なＸ線回折ピークを示した。
【０２２４】
（実施例９）
上記合成例５で合成したα型結晶形態アゾ顔料（１）−２を２．５部、ビックケミー・ジャパン（株）製ＤＩＳＰＥＲＢＹＫ−２０９１を２．３部、水４５．２部を混合し、直径０．１ｍｍのジルコニアビーズ１００部とともに遊星型ボールミルを用いて毎分３００回転、３時間分散を行った。分散終了後、ジルコニアビーズを分離し、黄色の顔料分散物９(平均体積粒子径９１ｎｍ)を得た。
得られた顔料分散物９を室温にて乾燥させた後、得られた結晶のＸ線回折の測定を上記の条件により行ったところ、ブラッグ角（２θ±０．２°）が４．８°、７．２°、９．７°、１７．４°及び２０．１°に特徴的なＸ線回折ピークを示した。
ＣｕＫα特性Ｘ線回折図を図３４に示す。
【０２２５】
（実施例１０）
上記合成例２で合成したγ型結晶形態アゾ顔料（１）−２を２．５部、ビックケミー・ジャパン（株）製ＤＩＳＰＥＲＢＹＫ−２０９１を２．３部、水４５．２部を混合し、直径０．１ｍｍのジルコニアビーズ１００部とともに遊星型ボールミルを用いて毎分３００回転、３時間分散を行った。分散終了後、ジルコニアビーズを分離し、黄色の顔料分散物１０(平均体積粒子径９１ｎｍ)を得た。
得られた顔料分散物１０を室温にて乾燥させた後、得られた結晶のＸ線回折の測定を上記の条件により行ったところ、ブラッグ角（２θ±０．２°）が４．８°、７．２°、９．７°、１７．４°及び２０．１°に特徴的なＸ線回折ピークを示した。
ＣｕＫα特性Ｘ線回折図を図３５に示す。
【０２２６】
（実施例１１）
上記合成例１で合成したζ型結晶形態アゾ顔料（１）−１を２．５部、ビックケミー・ジャパン（株）製ＤＩＳＰＥＲＢＹＫ−２０９１を２．３部、水４５．２部を混合し、直径０．１ｍｍのジルコニアビーズ１００部とともに遊星型ボールミルを用いて毎分３００回転、３時間分散を行った。分散終了後、ジルコニアビーズを分離し、黄色の顔料分散物１１(平均体積粒子径９５ｎｍ)を得た。
得られた顔料分散物１１を室温にて乾燥させた後、得られた結晶のＸ線回折の測定を上記の条件により行ったところ、ブラッグ角（２θ±０．２°）が４．８°、７．２°、９．７°、１７．４°及び２０．１°に特徴的なＸ線回折ピークを示した。
ＣｕＫα特性Ｘ線回折図を図３６に示す。
【０２２７】
〔顔料分散物の作製〕
〔実施例１２〕
ペースト状のアゾ顔料（１）−２７を６０４．０ｇ（固形分含率２６．５％、固形分１６０．０ｇ）に共重合体の合成（１）で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）３６３．６ｇ（固形分含率３０．８％、固形分１１２．０ｇ）、水２．４ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１５時間分散し、水で洗浄して、顔料濃度１３．３重量％の粗顔料分散液１２を９２８ｇ得た（平均体積粒子径Ｍｖ＝９１．９ｎｍ）。
得られた粗顔料分散液１２、９２８ｇにデナコールＥＸ−３２１（ナガセケムテックス株式会社製）を８．５ｇ、６．１８％のホウ酸水溶液６０．３ｇ、水２３４．６ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．０％の顔料分散液１２を１２２０ｇ得た。粘度：２．７ｍＰａ・Ｓ。
得られた顔料分散物１２を室温にて乾燥させた後、得られた結晶のＸ線回折の測定を上記の条件により行ったところ、ブラッグ角（２θ±０．２°）が４．８°、７．２°、９．７°、１７．４°及び２０．１°に特徴的なＸ線回折ピークを示した。得られたＸ線回折図を図３７に示す。
【０２２８】
〔実施例１３〕
ペースト状のアゾ顔料（１）−２７を５９７．７ｇ（固形分含率２６．５％、固形分１５８．４ｇ）に共重合体の合成（２）で得られた分散剤（メタクリル酸メチル（４７．８モル％）、メタクリル酸（３１．８モル％）、メタクリル酸２−エチルヘキシル（２０．４モル％）の共重合体のジプロピレングリコール溶液、Ｍｗ＝８３，０００、酸価１５４ｍｇＫＯＨ）２２５．０ｇ（固形分含率３５．２％、固形分７９．２ｇ）、水５７．３ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで２５時間分散し、水で洗浄して、顔料濃度１８．６重量％の粗顔料分散液１３を６５７ｇ得た（平均体積粒子径Ｍｖ＝９７．６ｎｍ）。
得られた粗顔料分散液１３、６５７ｇにデナコールＥＸ−３２１（ナガセケムテックス株式会社製）を６．０ｇ、６．１８％のホウ酸水溶液４２．７ｇ、水５１４ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度８．７％の顔料分散液１３を１１９０ｇ得た。粘度：２．３ｍＰａ・Ｓ。
得られた顔料分散物１３を室温にて乾燥させた後、得られた結晶のＸ線回折の測定を上記の条件により行ったところ、ブラッグ角（２θ±０．２°）が４．８°、７．２°、９．７°、１７．４°及び２０．１°に特徴的なＸ線回折ピークを示した。得られたＸ線回折図を図３８に示す。
【０２２９】
〔実施例１４〕
ペースト状のアゾ顔料（１）−２７を３５０．３ｇ（固形分含率２５．７％、固形分９０．０ｇ）に共重合体の合成（１）で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）１４６．０ｇ（固形分含率３０．８％、固形分４５．０ｇ）、水３．８ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１０時間分散し、水で洗浄して、顔料濃度１２．０重量％の粗顔料分散液１４を６０６ｇ得た（平均体積粒子径Ｍｖ＝９１．９ｎｍ）。
得られた粗顔料分散液１４、６０６ｇにデナコールＥＸ−３２１（ナガセケムテックス株式会社製）を３．６ｇ、６．１８％のホウ酸水溶液２５．５ｇ、水６１．０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．８％の顔料分散液１４を５８０ｇ得た。粘度：２．２ｍＰａ・Ｓ。
得られた顔料分散物１４を室温にて乾燥させた後、得られた結晶のＸ線回折の測定を上記の条件により行ったところ、ブラッグ角（２θ±０．２°）が４．８°、７．２°、９．７°、１７．４°及び２０．１°に特徴的なＸ線回折ピークを示した。得られたＸ線回折図を図３９に示す。
【０２３０】
〔比較例１〕比較顔料分散物１の作製
比較のために、Ｃ．Ｉ．ピグメント・イエロー１５５（クラリアント社製ＩＮＫＪＥＴ  ＹＥＬＬＯＷ  ４Ｇ  ＶＰ２５３２）を２．５部、オレイン酸ナトリウム０．５部、グリセリン５部、水４２部を混合し、直径０．１ｍｍのジルコニアビーズ１００部とともに遊星型ボールミルを用いて毎分３００回転、３時間分散を行った。分散終了後、ジルコニアビーズを分離し、黄色の比較顔料分散物１（体積平均粒子径；Ｍｖ≒８３．３ｎｍ：日機装（株）製Ｎａｎｏｔｒａｃ１５０（ＵＰＡ−ＥＸ１５０）を用いて測定）を得た。
【０２３１】
〔顔料分散物の性能評価〕
＜着色力評価＞
上記実施例及び比較例で得られた顔料分散物をＮｏ．３のバーコーターを用いてエプソン社製フォトマット紙に塗布した。得られた塗布物の画像濃度を反射濃度計（Ｘ−Ｒｉｔｅ社製Ｘ−Ｒｉｔｅ９３８）を用いて測定し、「着色力（ＯＤ：Ｏｐｔｉｃａｌ  Ｄｅｎｓｉｔｙ）」を以下の基準で評価した。ＯＤが１．４以上の場合をＡ、１．２以上で１．４未満の場合をＢ、１．２未満の場合をＣとした。結果を表２に示す。
【０２３２】
＜色相評価＞
色相については、上記で得られた塗布物の色度を目視にて赤味が少なく鮮やかさが大きいものをＡ、どちらか一方が当てはまらないものをＢ（不良）として評価を行った。結果を表２に示す。
【０２３３】
＜光堅牢性評価＞
色相評価に用いた画像濃度１．０の塗布物を作成し、フェードメーターを用いてキセノン光（９９０００ｌｕｘ；ＴＡＣフィルター存在下）を２８日間照射し、キセノン照射前後の画像濃度を反射濃度計を用いて測定し、色素残存率［（照射後濃度／照射前濃度）×１００％］が８０％以上の場合をＡ、６０％以上８０％未満の場合をＢ、６０％未満の場合をＣとして評価した。結果を表２に示す。
【０２３４】
＜顔料分散物の保存安定性評価＞
実施例および比較例で作製した顔料分散物を６０℃にて２週間静置した後、ｐＨおよび粘度を測定し、静置前のそれぞれの値からの変化率で評価した。変化率が３％未満をＡ、３％以上１０％未満をＢ、１０％以上をＣとして評価した。結果を表２に示す。
【０２３５】
【表２】
0005712166.tif 000020
【図１】
0005712166.tif 000023
【図２】
0005712166.tif 000024
【図３】
0005712166.tif 000025
【図４】
0005712166.tif 000026
【図５】
0005712166.tif 000027
【図６】
0005712166.tif 000028
【図７】
0005712166.tif 000029
【図８】
0005712166.tif 000030
【図９】
0005712166.tif 000031
【図１０】
0005712166.tif 000032
【図１１】
0005712166.tif 000033
【図１２】
0005712166.tif 000034
【図１３】
0005712166.tif 000035
【図１４】
0005712166.tif 000036
【図１５】
0005712166.tif 000037
【図１６】
0005712166.tif 000038
【図１７】
0005712166.tif 000039
【図１８】
0005712166.tif 000040
【図１９】
0005712166.tif 000041
【図２０】
0005712166.tif 000042
【図２１】
0005712166.tif 000043
【図２２】
0005712166.tif 000044
【図２３】
0005712166.tif 000045
【図２４】
0005712166.tif 000046
【図２５】
0005712166.tif 000047
【図２６】
0005712166.tif 000048
【図２７】
0005712166.tif 000049
【図２８】
0005712166.tif 000050
【図２９】
0005712166.tif 000051
【図３０】
0005712166.tif 000052
【図３１】
0005712166.tif 000053
【図３２】
0005712166.tif 000054
【図３３】
0005712166.tif 000055
【図３４】
0005712166.tif 000056
【図３５】
0005712166.tif 000057
【図３６】
0005712166.tif 000058
【図３７】
0005712166.tif 000059
【図３８】
0005712166.tif 000060
【図３９】
0005712166.tif 000061